(57)【要約】【課題】複数の光センサを具備するカラーセンサは、光センサの集積化、小型化に伴い、光センサの端子数の増加が進んでおり、外部と接続するための端子数の減少を図ることができるカラーセンサを提供することを課題の一とする。【解決手段】光電変換素子、及び光フィルタが透光性基板上に設けられた複数の光センサと、を有し、複数の光センサにおける光フィルタは、各々異なる光透過特性を具備しており、複数の光センサが、外部機器と電気的に接続するための複数の端子電極を有するインターポーザ上に実装されており、インターポーザは、高電源電位を入力するための端子電極と複数の光センサとの電気的な接続、及び低電源電位を入力するための端子電極と複数の光センサとの電気的な接続、をとるために、複数の分岐を有する配線を具備する。【選択図】図１
2010041043.tif 000002
【特許請求の範囲】
【請求項１】
光電変換素子、及び光フィルタが透光性基板上に設けられた複数の光センサと、を有し、
複数の前記光センサにおける前記光フィルタは、各々異なる光透過特性を具備しており、
複数の前記光センサが、外部機器と電気的に接続するための複数の端子電極を有するインターポーザ上に実装されており、
前記インターポーザは、高電源電位を入力するための前記端子電極と複数の前記光センサとの電気的な接続、及び低電源電位を入力するための前記端子電極と複数の前記光センサとの電気的な接続、をとるために、複数の分岐を有する配線を具備することを特徴とするカラーセンサ。
【請求項２】
複数の光電変換素子、及び複数の光フィルタが透光性基板上に設けられた光センサと、を有し、
複数の前記光フィルタは、各々異なる光透過特性を具備しており、
前記光センサが、外部機器と電気的に接続するための複数の端子電極を有するインターポーザ上に実装されており、
前記インターポーザは、高電源電位を入力するための前記端子電極と前記光センサとの電気的な接続、及び低電源電位を入力するための前記端子電極と前記光センサとの電気的な接続、をとるために、複数の分岐を有する配線を具備することを特徴とするカラーセンサ。
【請求項３】
光電変換素子、光電流変換回路部、及び光フィルタが透光性基板上に設けられた複数の光センサと、を有し、
複数の前記光センサにおける前記光フィルタは、各々異なる光透過特性を具備しており、
複数の前記光センサが、外部機器と電気的に接続するための複数の端子電極を有するインターポーザ上に実装されており、
前記インターポーザは、高電源電位を入力するための前記端子電極と複数の前記光センサとの電気的な接続、及び低電源電位を入力するための前記端子電極と複数の前記光センサとの電気的な接続、をとるために、複数の分岐を有する配線を具備しており、
複数の前記端子電極と、前記光電流変換回路部は離間して設けられていることを特徴とするカラーセンサ。
【請求項４】
複数の光電変換素子、複数の光電流変換回路部、及び複数の光フィルタが透光性基板上に設けられた光センサと、を有し、
複数の前記光フィルタは、各々異なる光透過特性を具備しており、
前記光センサが、外部機器と電気的に接続するための複数の端子電極を有するインターポーザ上に実装されており、
前記インターポーザは、高電源電位を入力するための前記端子電極と前記光センサとの電気的な接続、及び低電源電位を入力するための前記端子電極と前記光センサとの電気的な接続、をとるために、複数の分岐を有する配線を具備しており、
複数の前記端子電極と、複数の前記光電流変換回路部は離間して設けられていることを特徴とするカラーセンサ。
【請求項５】
請求項３または４において、前記光電流変換回路部は、前記光電変換素子の出力を対数圧縮して出力するための回路であることを特徴とするカラーセンサ。
【請求項６】
請求項３または４において、前記光電流変換回路部は、前記光電変換素子の出力をデジタル信号として出力するための回路であることを特徴とするカラーセンサ。
【請求項７】
請求項１乃至６のいずれか一に記載のカラーセンサを具備することを特徴とする電子機器。
【発明の詳細な説明】
【技術分野】
【０００１】
本発明は、カラーセンサに関する。また、当該カラーセンサを具備する電子機器に関する。
【背景技術】
【０００２】
光の強度を電気的な信号に変換して出力する光センサは数多く知られており、紫外線から赤外線にかけて感度を有するものである。光センサは、人間の生活環境に応じて照度調整や、オンまたはオフの制御などが必要な機器類に数多く用いられている。
【０００３】
表示装置では、表示装置の周囲の明るさを検出し、その表示輝度を調整することが行なわれているものもある。光センサにより、周囲の明るさを検出して適度な表示輝度を得ることによって、視認性を向上させ、表示装置の無駄な電力を減らすことができるからである。例えば、輝度調整用の光センサを具備する表示装置としては、携帯電話、表示部付きコンピュータが挙げられる。また表示部周囲の明るさだけではなく、表示装置、特に液晶表示装置のバックライトの輝度を光センサにより検出し、表示画面の輝度を調節することも行われている。
【０００４】
光センサは、光のセンシング部分にフォトダイオードなどの光電変換素子を用い、光電変換素子に流れる電流量に基づいて照度を検出することができる。特許文献１には、光センサの照度のダイナミックレンジを取るために、光電変換素子より生じる光電流をダイオード素子に流すことで、対数圧縮された電圧値による出力信号を得る構成について記載されている。なお対数圧縮とは、光電変換素子に入射する光の照度、すなわち光電流の値を変数として、出力される電流値または電圧値を対数の関数として得ることをいう。また、特許文献１には、入射光量に応じてフォトダイオードから流れる電流により得られるアナログ値をデジタル値に変換した出力信号とする構成について記載している。
【０００５】
また特許文献２には、複数の光センサを基板上に設け、波長の異なる光を受光するカラーセンサについて記載している。
【先行技術文献】
【特許文献】
【０００６】
【特許文献１】特開２００８−１２４５６８号公報
【特許文献２】特開２００６−１３５３２０号公報
【発明の概要】
【発明が解決しようとする課題】
【０００７】
特許文献２に示す複数の光センサを具備するカラーセンサは、大面積基板を半導体素子層ごとに分断して基板に実装することとなる。基板に実装される複数の光センサは、選択して設けることができるため、それぞれ光透過特性の異なる光センサを組み合わせて実装し、カラーセンサを作製することができる。
【０００８】
しかしながら、特許文献１に示すように光センサの集積化、小型化に伴い、光センサの端子数の増加が進んでいるのが現状である。そのため、カラーセンサを作製する際に組み合わせる光センサの実装数に比例して端子数が増加するため、基板側では外部機器と電気的に接続するための端子電極の数が増加してしまう。
【０００９】
本発明の一態様は上述の課題を解決するために案出されたものであり、外部機器と電気的に接続するための端子電極の減少を図ることができるカラーセンサを提供することを課題の一とする。
【課題を解決するための手段】
【００１０】
本発明の一態様は、光電変換素子、及び光フィルタが透光性基板上に設けられた複数の光センサと、を有し、複数の前記光センサにおける前記光フィルタは、各々異なる光透過特性を具備しており、複数の前記光センサが、外部機器と電気的に接続するための複数の端子電極を有するインターポーザ上に実装されており、前記インターポーザは、高電源電位を入力するための前記端子電極と複数の前記光センサとの電気的な接続、及び低電源電位を入力するための前記端子電極と複数の前記光センサとの電気的な接続、をとるために、複数の分岐を有する配線を具備するカラーセンサである。
【００１１】
また本発明の一態様は、複数の光電変換素子、及び複数の光フィルタが透光性基板上に設けられた光センサと、を有し、複数の前記光フィルタは、各々異なる光透過特性を具備しており、前記光センサが、外部機器と電気的に接続するための複数の端子電極を有するインターポーザ上に実装されており、前記インターポーザは、高電源電位を入力するための前記端子電極と前記光センサとの電気的な接続、及び低電源電位を入力するための前記端子電極と前記光センサとの電気的な接続、をとるために、複数の分岐を有する配線を具備するカラーセンサである。
【００１２】
また本発明の一態様は、光電変換素子、光電流変換回路部、及び光フィルタが透光性基板上に設けられた複数の光センサと、を有し、複数の前記光センサにおける前記光フィルタは、各々異なる光透過特性を具備しており、複数の前記光センサが、外部機器と電気的に接続するための複数の端子電極を有するインターポーザ上に実装されており、前記インターポーザは、高電源電位を入力するための前記端子電極と複数の前記光センサとの電気的な接続、及び低電源電位を入力するための前記端子電極と複数の前記光センサとの電気的な接続、をとるために、複数の分岐を有する配線を具備しており、複数の前記端子電極と、前記光電流変換回路部は離間して設けられているカラーセンサである。
【００１３】
また本発明の一態様は、複数の光電変換素子、複数の光電流変換回路部、及び複数の光フィルタが透光性基板上に設けられた光センサと、を有し、複数の前記光フィルタは、各々異なる光透過特性を具備しており、前記光センサが、外部機器と電気的に接続するための複数の端子電極を有するインターポーザ上に実装されており、前記インターポーザは、高電源電位を入力するための前記端子電極と前記光センサとの電気的な接続、及び低電源電位を入力するための前記端子電極と前記光センサとの電気的な接続、をとるために、複数の分岐を有する配線を具備しており、複数の前記端子電極と、複数の前記光電流変換回路部は離間して設けられているカラーセンサである。
【発明の効果】
【００１４】
本発明の一態様により、外部と接続するための端子電極数の減少を図ることのできるカラーセンサとすることができる。
【図面の簡単な説明】
【００１５】
【図１】カラーセンサを説明する図。
【図２】カラーセンサを説明する図。
【図３】カラーセンサを説明する図。
【図４】カラーセンサを説明する図。
【図５】カラーセンサを説明する図。
【図６】カラーセンサを説明する図。
【図７】カラーセンサを説明する図。
【図８】カラーセンサを説明する図。
【図９】カラーセンサを説明する図。
【図１０】カラーセンサを説明する図。
【図１１】カラーセンサを説明する図。
【図１２】カラーセンサを構成するトランジスタを説明する図。
【図１３】カラーセンサを構成するトランジスタを説明する図。
【図１４】カラーセンサを構成するトランジスタを説明する図。
【図１５】カラーセンサを構成するトランジスタを説明する図。
【図１６】カラーセンサを構成するトランジスタを説明する図。
【図１７】カラーセンサを構成するトランジスタを説明する図。
【図１８】カラーセンサを具備する電子機器を説明する図。
【図１９】カラーセンサを具備する電子機器を説明する図。
【図２０】カラーセンサを具備する電子機器を説明する図。
【図２１】カラーセンサを具備する電子機器を説明する図。
【図２２】カラーセンサを説明する図。
【発明を実施するための形態】
【００１６】
以下に、本発明の実施の形態を図面に基づいて説明する。但し、本発明は多くの異なる態様で実施することが可能であり、本発明の趣旨及びその範囲から逸脱することなくその形態及び詳細を様々に変更し得ることは当業者であれば容易に理解される。従って、本実施の形態の記載内容に限定して解釈されるものではない。なお、実施の形態を説明するための全図において、同一部分又は同様な機能を有する部分には同一の符号を付し、その繰り返しの説明は省略する。
【００１７】
（実施の形態１）
本実施の形態では、外部と接続するための端子数の減少を図ることのできるカラーセンサについて説明していく。なお本実施の形態で説明する光センサは、光電変換素子により得られる入射光量に関する信号を、高電源電位Ｖｄｄ及び低電源電位Ｖｓｓに接続された光電流変換回路部により、電流値または電圧値として外部に出力、若しくはデジタル信号として外部に出力、するものである。
【００１８】
図１（Ａ）、図１（Ｂ）に本実施の形態のカラーセンサを示す。図１（Ａ）はカラーセンサの上面図であり、図１（Ｂ）は図１（Ａ）の線Ｙ−Ｚの断面図である。
【００１９】
図１（Ａ）に示す上面図で、カラーセンサは、光センサ１０１Ｒ、光センサ１０１Ｇ、光センサ１０１Ｂをインターポーザ１００に実装されて有する構造である。光センサ１０１Ｒは、光電流変換回路部１０２Ｒを有し、光の入射面に光フィルタ１０３Ｒを具備する構成である。光センサ１０１Ｇは、光電流変換回路部１０２Ｇを有し、光の入射面に光フィルタ１０３Ｇを具備する構成である。光センサ１０１Ｂは、光電流変換回路部１０２Ｂを有し、光の入射面に光フィルタ１０３Ｂを具備する構成である。また、インターポーザ１００には、光センサ１０１Ｒ、光センサ１０１Ｇ、及び光センサ１０１Ｂが設けられていない面（以下、裏面という）に、外部との電気的接続を行うための電極である端子電極１０４（単に、端子ともいう）、端子電極１０５、端子電極１０６、端子電極１０７、端子電極１０８が設けられている。また、インターポーザ１００には、光センサ１０１Ｒ、光センサ１０１Ｇ、及び光センサ１０１Ｂと接する面（以下、表面という）に、端子電極１０４、端子電極１０５、端子電極１０６、端子電極１０７、または端子電極１０８と、光センサ１０１Ｒ、光センサ１０１Ｇ、及び光センサ１０１Ｂとの電気的接続を行うための導電層である配線１０９、配線１１０、配線１１１、配線１１２、配線１１３が設けられている。また、インターポーザ１００は点線１１５で示すように、配線１０９、配線１１０、配線１１１、配線１１２、配線１１３と、端子電極１０４、端子電極１０５、端子電極１０６、端子電極１０７、端子電極１０８とを電気的に接続するための表面と裏面を貫通する開口が複数設けられている。
【００２０】
図１（Ｂ）に示す断面図で、光センサ１０１Ｒは、光電流変換回路部１０２Ｒと光フィルタ１０３Ｒとの間に透光性基板１１４Ｒを具備する構成である。また光センサ１０１Ｇは、光電流変換回路部１０２Ｇと光フィルタ１０３Ｇとの間に透光性基板１１４Ｇを具備する構成である。また光センサ１０１Ｂは、光電流変換回路部１０２Ｂと光フィルタ１０３Ｂとの間に透光性基板１１４Ｂを具備する構成である。また、インターポーザ１００は図１（Ｂ）の点線１１５で示すように、表面と裏面とを貫通する開口を複数有しており、配線１０９、配線１１０、配線１１１、配線１１２、配線１１３により、光センサ１０１Ｒ、光センサ１０１Ｇ、光センサ１０１Ｂと、端子電極１０４、端子電極１０５、端子電極１０６、端子電極１０７、端子電極１０８とを電気的に接続している。従って、端子電極１０４、端子電極１０５、端子電極１０６、端子電極１０７、及び端子電極１０８は光センサ１０１Ｒ、光センサ１０１Ｇ、光センサ１０１Ｂの外部電極として、他の基板に実装することができる。また、光センサ１０１Ｒ、光センサ１０１Ｇ、光センサ１０１Ｂとインターポーザ１００との間に樹脂１３０Ｒ、樹脂１３０Ｇ、樹脂１３０Ｂ、を設けて固着すると、固着強度が向上するために好ましい。
【００２１】
なお、光フィルタ１０３Ｒ、光フィルタ１０３Ｇ、光フィルタ１０３Ｂは、有彩色の透光性樹脂層で構成されており、それぞれ異なる光透過特性を有するものである。一例としては、光センサ１０１Ｒは赤色を透過する光フィルタ１０３Ｒ、光センサ１０１Ｇは緑色を透過する光フィルタ１０３Ｇ、光センサ１０１Ｂは青色を透過する光フィルタ１０３Ｂをそれぞれ有しており、それぞれの光センサ１０１Ｒ、光センサ１０１Ｇ、光センサ１０１Ｂに透過した色の光を検知することができる。よって、光フィルタ１０３Ｒ、光フィルタ１０３Ｇ、光フィルタ１０３Ｂを含む本実施の形態のカラーセンサは、３種類の色（赤色、緑色、青色）の光をそれぞれに検知することのできるカラーセンサである。
【００２２】
なお有彩色は、黒色、灰色、白色などの無彩色を除く色であり、光フィルタ１０３Ｒ、光フィルタ１０３Ｇ、光フィルタ１０３Ｂはカラーフィルタとして機能させるため、その着色された有彩色の光のみを透過する材料で形成される。有彩色としては、赤色、緑色、青色などを用いることができる。また、シアン、マゼンダ、イエロー（黄）などを用いてもよい。
【００２３】
なお光センサ１０１Ｒ、光センサ１０１Ｇ、光センサ１０１Ｂとインターポーザ１００の配線との接続部分の構造としては、インターポーザ１００上の配線と光センサ１０１Ｒ、光センサ１０１Ｇ、光センサ１０１Ｂの端子に設けられた導電性の突起物であるバンプとを接触させ、インターポーザ１００と光センサ１０１Ｒ、光センサ１０１Ｇ、光センサ１０１Ｂとを樹脂で固定してもよい。またインターポーザ１００の配線と、光センサ１０１Ｒ、光センサ１０１Ｇ、光センサ１０１Ｂの各端子との間に導電性の粒子を分散させた樹脂を設け、この導電性の粒子で光センサ１０１Ｒ、光センサ１０１Ｇ、光センサ１０１Ｂとインターポーザ１００の配線との接続を行い、導電性の粒子を分散させた有機樹脂で接着、固定してもよい。また、接着に使用する樹脂としては光硬化性の樹脂や熱硬化性のものあるいは自然硬化性の樹脂等を用いることができる。
【００２４】
なおインターポーザ１００の材料としては、有機ポリマー、無機ポリマー、ガラスエポキシ系やセラミック系、ポリイミド、フッ素樹脂などを用いることができる。
【００２５】
また、インターポーザ１００の厚さは５０μｍ〜３００μｍ（代表的には１００μｍ〜２００μｍ）程度である。より厚さの薄いインターポーザを用いると、カラーセンサの薄型化の効果をより高めることができる。
【００２６】
また、図１（Ａ）の上面図、図１（Ｂ）の断面図で示すように、インターポーザ１００の表面と裏面において、端子電極１０４、端子電極１０５、端子電極１０６、端子電極１０７、及び端子電極１０８と、光電流変換回路部１０２Ｒ、光電流変換回路部１０２Ｇ、光電流変換回路部１０２Ｂとの配置が重畳しないようにすることが好ましい。その理由は、端子電極１０４、端子電極１０５、端子電極１０６、端子電極１０７、及び端子電極１０８と、外部機器との電気的接続を行うためにはんだ等の加熱処理を伴う場合、端子電極１０４、端子電極１０５、端子電極１０６、端子電極１０７、及び端子電極１０８から熱の移動による光電流変換回路部１０２Ｒ、光電流変換回路部１０２Ｇ、光電流変換回路部１０２Ｂの不良の発生を低減することができるからである。また、熱の放散を促進するために配線１０９乃至配線１１３は、インターポーザ１００上では光電流変換回路部１０２Ｒ、光電流変換回路部１０２Ｇ、光電流変換回路部１０２Ｂから離間して設けることが好ましい。
【００２７】
なお図１（Ａ）、図１（Ｂ）では、インターポーザ１００の表面と裏面において、光フィルタ１０３Ｒ、光フィルタ１０３Ｇ、光フィルタ１０３Ｂと、端子電極１０４、端子電極１０５、端子電極１０６、端子電極１０７、及び端子電極１０８とを離間して設ける構成について示した。図９（Ａ）、図９（Ｂ）の上面図及び断面図で示すように、インターポーザ１００の表面と裏面において、光フィルタ１０３Ｒ、光フィルタ１０３Ｇ、光フィルタ１０３Ｂと、端子電極１０４、端子電極１０５、端子電極１０６、端子電極１０７、及び端子電極１０８とを重畳して設ける構成としてもよい。図９の構成とすることで、インターポーザ１００の小型化を図ることができるため、カラーセンサを小型化することができる。なお、予め配線の幅や形状を変更することで、配線１０９、配線１１０、配線１１１、配線１１２、配線１１３を配線の間の余分な面積に延設させて図２２（Ａ）と同様の効果を得てもよい。
【００２８】
また、図１（Ａ）に示す上面図では、光フィルタ１０３Ｒ、光フィルタ１０３Ｇ、光フィルタ１０３Ｂと、端子電極１０４、端子電極１０５、端子電極１０６、端子電極１０７、及び端子電極１０８とを離間して設ける構成であるため、インターポーザ１００の表側では、端子電極と各光センサ間を電気的に接続するための配線の間に余分な面積を有することとなる。本実施の形態では、図２２（Ａ）に示すように、配線の間に、他の配線と電気的に接続のない配線２２０１Ａ乃至２２０１Ｅを設けてもよい。配線２２０１Ａ乃至２２０１Ｅを設けることにより、曲げ等による強度を向上させることができるため、衝撃に強いカラーセンサとすることができる。なお、予め端子電極の大きさや形状を変更することで、端子電極１０４、端子電極１０５、端子電極１０６、端子電極１０７、または端子電極１０８を端子電極間の余分な面積に設けて図２２（Ｂ）と同様の効果を得てもよい。また図２２（Ａ）の構成と組み合わせて実施してもよい。
【００２９】
また、図２２（Ａ）と同様に、インターポーザ１００の裏面側では、端子電極間に余分な面積を有することとなる。本実施の形態では、図２２（Ｂ）に示すように、端子電極の間に、他の端子電極と電気的に接続のない電極２２０２Ａ乃至２２０２Ｅを設けてもよい。電極２２０２Ａ乃至２２０２Ｅを設けることにより、曲げ等による強度を向上させることができるため、衝撃に強いカラーセンサとすることができる。
【００３０】
インターポーザ１００に実装される複数の光センサは、自由に選択することができるため、有彩色の光フィルタ１０３Ｒ、光フィルタ１０３Ｇ、光フィルタ１０３Ｂを備えた光センサをインターポーザ１００に実装し、カラーセンサを作製することができる。また、インターポーザ１００に実装する際に、光センサに検査工程を行い、良品のみを選別してインターポーザ１００に実装することができるため、作製工程においてカラーセンサの歩留まりを向上させることができる。特に、光電流変換回路部に演算回路など複雑な構成を含む構成の場合、チップ状の光センサに不良が生じる恐れがあるため、インターポーザに実装する前に光センサの不良検査が行えることは有効である。
【００３１】
次に図２（Ａ）乃至（Ｃ）を用いて、図１（Ａ）、（Ｂ）で示す光センサ１０１Ｒ、光センサ１０１Ｇ、光センサ１０１Ｂの構成について説明する。なお、光センサ１０１Ｒ、光センサ１０１Ｇ、光センサ１０１Ｂの違いは、光フィルタ１０３Ｒ、光フィルタ１０３Ｇ、光フィルタ１０３Ｂの光透過特性の違いによるものである。図２（Ａ）、（Ｂ）では、カラーセンサを構成する光センサの一つである光センサ１０１Ｒの構成について示す。なお光センサ１０１Ｇ、光センサ１０１Ｂは、光センサ１０１Ｒとの違いについて大きくは光フィルタが異なる点にあり、その説明を省略する。
【００３２】
光センサ１０１Ｒには、透光性基板１１４Ｒ上に光電変換回路部２０１を有する。光電変換回路部２０１上には、外部との信号の入出力を行うための第１の端子２０２Ａ、第２の端子２０２Ｂ、第３の端子２０２Ｃ、第４の端子２０２Ｄを有する。光センサ１０１Ｒには、透光性基板１１４Ｒ側より光が入射され、光電変換回路部２０１で照度に応じた出力信号に変換される。
【００３３】
なお本明細書にて用いる第１、第２、第３、乃至第Ｎ（Ｎは自然数）という用語は、構成要素の混同を避けるために付したものであり、数的に限定するものではないことを付記する。
【００３４】
第１の端子２０２Ａ、第２の端子２０２Ｂ、第３の端子２０２Ｃ、第４の端子２０２Ｄは湿式法を用いて導電性樹脂によって形成されてもよいし、乾式法を用いて導電性薄膜によって形成されてもよい。また、導電性樹脂層と導電性薄膜とを積層してもよい。
【００３５】
例えば、スクリーン印刷法を用いて端子を形成する場合には、粒径が数ｎｍから数十μｍの導電体粒子を有機樹脂に溶解または分散させた導電性のペーストを選択的に印刷することによって設けることができる。導電体粒子としては、銀（Ａｇ）、金（Ａｕ）、銅（Ｃｕ）、ニッケル（Ｎｉ）、白金（Ｐｔ）、パラジウム（Ｐｄ）、タンタル（Ｔａ）、モリブデン（Ｍｏ）およびチタン（Ｔｉ）等のいずれか一つ以上の金属粒子やハロゲン化銀の微粒子を用いることができる。また、導電性ペーストに含まれる有機樹脂は、金属粒子のバインダー、溶媒、分散剤および被覆材として機能する有機樹脂から選ばれた一つまたは複数を用いることができる。代表的には、エポキシ樹脂、シリコン樹脂等の有機樹脂が挙げられる。また、導電層の形成の際は、導電性のペーストを押し出した後に焼成することが好ましい。また、はんだや鉛フリーのはんだを主成分とする微粒子を用いてもよい。
【００３６】
なお図２（Ａ）では、一例として、第１の端子２０２Ａ、第２の端子２０２Ｂ、第３の端子２０２Ｃ、第４の端子２０２Ｄの４つの端子を有する光センサについて示している。光センサには、高電源電位及び低電源電位が入力されるとともに、電圧値または電流値のアナログ信号が出力信号として出力される、またはバス規格に応じたデジタル信号が入出力されるものもある。
【００３７】
なお、図２（Ａ）では、第１の端子２０２Ａ乃至第４の端子２０２Ｄの形状について同様に記したが、異なる形状としてもよい。端子電極の形状をそれぞれ異なる形状とすることにより、光センサをインターポーザに取り付ける際に取り付ける向きを容易に把握することができる。
【００３８】
次に、図３を用いて、第１の端子２０２Ａ乃至第４の端子２０２Ｄに入出力される信号について説明する。図３は、高電源電位Ｖｄｄ及び低電源電位Ｖｓｓが入力され、光電流に応じた出力信号を対数圧縮して出力する回路を具備する光センサの構成の一例を示すブロック図である。なお図３に示す例では、端子数は３つあればよく、図２（Ａ）に示す光センサでは一つの端子が余ることとなる。この場合余った端子を、他の端子と同じ電位または信号を入出力する端子とするか、別の信号を入出力する端子としてもよい。なお対数圧縮とは、光電変換素子に入射する光の照度、すなわち光電流の値を変数として、出力される電流値または電圧値を対数の関数として得ることをいう。
【００３９】
図３に示す光センサ３００は、光電変換素子３０１、対数圧縮回路３０２、温度補正電圧生成回路３０３、温度補正演算回路３０４を有する。光電変換素子３０１は外部からの光を受光し、照度に応じた光電流を対数圧縮回路３０２に出力する。対数圧縮回路３０２は、光電流をダイオード素子により、対数圧縮した電圧値にして出力する回路である。温度補正電圧生成回路３０３は、光電流を対数圧縮する際に用いたダイオード素子の温度依存による出力の変化を補正するための温度補正電圧を出力するための回路である。温度補正演算回路３０４は、対数圧縮回路３０２から出力される対数圧縮された電圧値、及び温度補正電圧生成回路から出力される温度補正電圧を基に出力信号である電流値Ｉｏｕｔを生成するための回路である。なお、図１で示した光電流変換回路部は、対数圧縮回路３０２、温度補正電圧生成回路３０３、及び温度補正演算回路３０４を有する回路部３０５に相当する。
【００４０】
また光センサ３００は、図３で示した出力信号である電流値Ｉｏｕｔを、外部抵抗を設けることにより、電圧Ｖｏｕｔとして出力することもできる。図４に電圧Ｖｏｕｔとして出力することのできる光センサ４００を示す。図４に示す光センサ４００は、図３で示した光センサ３００を内包し、内部抵抗４０１を設け、外部への出力として電圧Ｖｏｕｔを得る構成の一例である。
【００４１】
また、第１の端子２０２Ａ乃至第４の端子２０２Ｄに入出力される信号の別の例について説明する。図５は、アナログ信号をデジタル信号に変換して出力する回路を具備する光センサのブロック図である。なお図５に示す例では、高電源電位Ｖｄｄ及び低電源電位Ｖｓｓの他に、出力信号を入出力するための端子が２つあればよく、合計の端子数は４つあればよい。図５に示す光センサ５００は、光電変換素子５０１、アナログ／デジタル変換回路５０２（以下ＡＤ変換回路という）、定電圧回路５０３、発振回路５０４、Ｉ２Ｃ（Ｉｎｔｅｒ  Ｉｎｔｅｇｒａｔｅｄ  ｃｉｒｃｕｉｔ）インターフェース回路５０５を有する。
【００４２】
なお、図５に示す光電変換素子５０１は外部からの光を受光し、照度に応じた光電流をＡＤ変換回路５０２に出力する。ＡＤ変換回路５０２は、連続量である光電流の値を量子化して、デジタル信号に変換してＩ２Ｃインターフェース回路５０５に出力する回路である。定電圧回路５０３はＡＤ変換回路５０２及び発振回路５０４を動作するための一定の電圧を生成するための回路である。発振回路５０４は、ＡＤ変換回路５０２を動作するためのクロック信号を出力するための回路である。Ｉ２Ｃインターフェース回路５０５は、他の装置とのデータ通信のためのシリアルデータライン（ＳＤＡ）と、他の装置との間のデータ通信を制御及び同期化するためのシリアルクロックライン（ＳＣＬ）と、からなるＩ２Ｃバスによって外部装置と電気的に接続されるための回路である。ＳＤＡとＳＣＬからなるＩ２Ｃバスは、各装置に設けられるアドレスメモリに割り振られた固有のアドレスによって、マイクロコンピュータからの制御を行うためのバス規格である。なお他の装置が液晶表示装置である場合には、ディスプレイドライバー、ＬＥＤドライバーがＩ２Ｃバスによって電気的に接続される構成となる。なお、図１（Ａ）、（Ｂ）で示した光電流変換回路部１０２Ｒ、１０２Ｇ、１０２Ｂは、ＡＤ変換回路５０２、定電圧回路５０３、発振回路５０４、Ｉ２Ｃインターフェース回路５０５を有する回路部５０６に相当する。
【００４３】
なお、ＡＤ変換回路５０２は、連続量である電圧Ｖｏｕｔを量子化して、デジタル信号に変換するための回路である。ＡＤ変換回路５０２としては、例えば、並列比較方式ＡＤ変換回路、パイプライン方式ＡＤ変換回路、逐次比較方式ＡＤ変換回路、デルタシグマ方式ＡＤ変換回路、二重積分方式ＡＤ変換回路があり、任意で選択すればよい。
【００４４】
なお図５には、Ｉ２Ｃインターフェースを適用した光センサ５００を示したが、Ｉ２Ｃバス以外に、ユニバーサルシリアルバス（Ｕｎｉｖｅｒｓａｌ  Ｓｅｒｉａｌ  Ｂｕｓ）、シリアル周辺インターフェース（Ｓｅｒｉａｌ  Ｐｅｒｉｐｈｅｒａｌ  Ｉｎｔｅｒｆａｃｅ）等のバス規格を用いることができる。
【００４５】
上記図３乃至図５のブロック図に示す光センサを、図１（Ａ）で示す複数の光センサに適用してカラーセンサを構成する場合には、外部に接続するための複数の端子より、高電源電位Ｖｄｄ及び低電源電位Ｖｓｓが入力されることとなる。そのため、複数の光センサをインターポーザ上に実装するために、高電源電位Ｖｄｄ及び低電源電位Ｖｓｓの数に応じて、インターポーザ上に配線を引き回して端子電極との電気的接続を図る必要がある。
【００４６】
本実施の形態で示す構成では、図１（Ａ）に示すように、端子電極と各光センサより引き回される配線との電気的な接続を共通化し、高電源電位を供給するため端子電極を共通化することができる。図１（Ａ）でいえば、高電源電位を供給するために光センサ間で共通化する端子は端子電極１０４であり、端子電極１０４と各光センサより引き回される配線は配線１０９である。すなわち配線１０９は、複数の光センサと、端子電極１０４との電気的な接続を図るために複数の分岐を有する配線である。また同様に本実施の形態の構成では、図１（Ａ）に示すように、端子電極と各光センサより引き回される配線との電気的な接続を共通化し、低電源電位を供給するため端子電極を共通化することができる。図１（Ａ）でいえば、低電源電位を供給するために光センサ間で共通化する端子としては端子電極１０５であり、端子電極１０５と各光センサより引き回される配線としては配線１１０である。すなわち配線１１０は、配線１０９と同様に、複数の光センサと、端子電極１０５との電気的な接続を図るために複数の分岐を有する配線である。
【００４７】
なお各光センサより出力される出力信号が図３に示すようなＩｏｕｔの場合は、光センサ毎に端子電極を割り当てて、各光センサより端子電極へ配線を引き回して電気的な接続を取ることにより、外部に出力することができる。図１（Ａ）でいえば、光センサ１０１Ｒからの出力信号を外部に出力する端子は端子電極１０６であり、端子電極１０６と光センサ１０１Ｒより引き回される配線は配線１１１である。また図１（Ａ）でいえば、光センサ１０１Ｇからの出力信号を外部に出力する端子は端子電極１０７であり、端子電極１０７と光センサ１０１Ｇより引き回される配線は配線１１２である。また図１（Ａ）でいえば、光センサ１０１Ｂからの出力信号を外部に出力する端子は端子電極１０８であり、端子電極１０８と光センサ１０１Ｂより引き回される配線は配線１１３である。
【００４８】
なお各光センサより出力される出力信号が図５に示すようなシリアルデータライン及びシリアルクロックラインのように複数の場合は、光センサ毎にシリアルデータライン及びシリアルクロックラインの入出力信号のために端子電極を割り当て、各光センサより端子電極へ配線を引き回して電気的な接続を取ることにより、外部に出力信号を出力することができる。
【００４９】
図６に、高電源電位Ｖｄｄ及び低電源電位Ｖｓｓ以外に、入出力信号が２つある際のカラーセンサの上面図を示す。図１（Ａ）と同様に、カラーセンサは、光センサ１０１Ｒ、光センサ１０１Ｇ、光センサ１０１Ｂをインターポーザ１００に実装されて有する構造である。光センサ１０１Ｒは、光電流変換回路部１０２Ｒを有し、光の入射面に光フィルタ１０３Ｒを具備する構成である。光センサ１０１Ｇは、光電流変換回路部１０２Ｇを有し、光の入射面に光フィルタ１０３Ｇを具備する構成である。光センサ１０１Ｂは、光電流変換回路部１０２Ｂを有し、光の入射面に光フィルタ１０３Ｂを具備する構成である。また、インターポーザ１００には裏面に、外部との電気的接続を行うための電極である端子電極６０１、端子電極６０２、端子電極６０３、端子電極６０４、端子電極６０５、端子電極６０６、端子電極６０７、端子電極６０８が設けられている。また、インターポーザ１００には表面に、端子電極６０１、端子電極６０２、端子電極６０３、端子電極６０４、端子電極６０５、端子電極６０６、端子電極６０７、端子電極６０８と、光センサ１０１Ｒ、光センサ１０１Ｇ、及び光センサ１０１Ｂとの電気的接続を行うための導電層である配線６０９、配線６１０、配線６１１、配線６１２、配線６１３、配線６１４、配線６１５、配線６１６が設けられている。また、インターポーザ１００は点線１１５で示すように、配線６０９乃至配線６１６と、端子電極６０１乃至端子電極６０８とを電気的に接続するための表面と裏面を貫通する開口が複数設けられている。
【００５０】
図６で、高電源電位を供給するために光センサ間で共通化する端子としては端子電極６０１であり、端子電極６０１と各光センサより引き回される配線としては配線６０９にあたる。すなわち配線６０９は、複数の光センサと、端子電極６０１との電気的な接続を図るために複数の分岐を有する配線となる。また図６で、低電源電位を供給するために光センサ間で共通化する端子としては端子電極６０５であり、端子電極６０５と各光センサより引き回される配線としては配線６１３にあたる。すなわち配線６１３は、配線６０９と同様に、複数の光センサと、端子電極６０５との電気的な接続を図るために複数の分岐を有する配線となる。また図６で、光センサ１０１Ｒからのシリアルデータラインを外部に出力する端子としては端子電極６０２であり、端子電極６０２と光センサ１０１Ｒより引き回される配線としては配線６１０である。また図６で、光センサ１０１Ｇからのシリアルデータラインを外部に出力する端子としては端子電極６０３であり、端子電極６０３と光センサ１０１Ｇより引き回される配線としては配線６１１である。また図６で、光センサ１０１Ｂからのシリアルデータラインを外部に出力する端子としては端子電極６０４であり、端子電極６０４と光センサ１０１Ｂより引き回される配線としては配線６１２である。また図６で、光センサ１０１Ｒからのシリアルクロックラインを外部に出力する端子としては端子電極６０６であり、端子電極６０６と光センサ１０１Ｒより引き回される配線としては配線６１４である。また図６で、光センサ１０１Ｇからのシリアルクロックラインを外部に出力する端子としては端子電極６０７であり、端子電極６０７と光センサ１０１Ｇより引き回される配線としては配線６１５である。また図６で、光センサ１０１Ｂからのシリアルクロックラインを外部に出力する端子としては端子電極６０８であり、端子電極６０８と光センサ１０１Ｂより引き回される配線としては配線６１６である。
【００５１】
上述の様に本実施の形態の図１及び図６で示す複数の光センサを具備するカラーセンサは、図３または図５の様な光センサを複数具備することで増加してしまう端子数をインターポーザ上で削減することができる。そのため、端子電極の数を大幅に削減することができる。端子数を削減することにより、外部機器との接続不良の減少を図ることができるため、歩留まりの向上を図ることができる。本実施の形態で示す構成は、特に高電源電位及び低電源電位を入力する端子のように各光センサで共通する端子を具備する複数の光センサを、インターポーザ上に実装して作製するカラーセンサにおいて有効である。また本実施の形態における構成では、複数の光センサをインターポーザ上に設けてカラーセンサとする際、ピンコンパチブル（ピン互換）を図ることができる。
【００５２】
なお、図６に示すカラーセンサの上面図は、図９（Ａ）と同様に、端子電極６０１乃至端子電極６０８と、光フィルタ１０３Ｒ、光フィルタ１０３Ｇ、光フィルタ１０３Ｂとを、インターポーザ１００の表面と裏面で重畳して設ける構成としてもよい。
【００５３】
次に、図２（Ａ）で示した光センサ１０１Ｒの構成について図２（Ｂ）を用い、更に詳しく説明する。透光性基板１１４Ｒの光が入射される側には、光フィルタ１０３Ｒが設けられている。また透光性基板１１４Ｒの光フィルタ１０３Ｒが設けられている側には、光電変換回路部２０１を構成する光電流変換回路２１１、配線層２１２、光電変換素子２１３を有する。光電流変換回路２１１は、配線により電気的に接続された半導体層を有し、光電変換素子２１３への照度に応じた出力信号を生成する回路である。配線層２１２は、光電流変換回路２１１、光電変換素子２１３、及び第１の端子２０２Ａ乃至第４の端子２０２Ｄを電気的に接続するための配線である。光電変換素子２１３は、ＰＮ型またはＰＩＮ型のフォトダイオード、フォトトランジスタ等によって入射される光量に応じた光電流に変換する素子である。また、図２（Ｂ）に示すように、光電変換回路部の中央付近に配置する構造とすることにより、光フィルタを通過する光のみを受光しやすくでき、好適である。
【００５４】
なお本明細書では、光電変換素子としてＰＩＮ型のフォトダイオードを用いた構成について説明を行う。ＰＩＮ型のフォトダイオードは、ＰＮ型のフォトダイオードに比べ、光の照射に対する空乏層の応答特性がよいため、好適である。
【００５５】
次に図２（Ｃ）に示すように、光フィルタ１０３Ｒを有する光センサ１０１Ｒ、光フィルタ１０３Ｇを有する光センサ１０１Ｇ、光フィルタ１０３Ｂを有する光センサ１０１Ｂを、それぞれインターポーザ１００上に配置する。そして図１（Ａ）で示した配線１０９乃至配線１１３（図２（Ｃ）中の点線）により、端子電極１０４乃至端子電極１０８と電気的な接続を取ることができる。
【００５６】
図２（Ｃ）に示す構成によると、インターポーザ１００に実装する際に、光センサ１０１Ｒ、光センサ１０１Ｇ、光センサ１０１Ｂは、それぞれに対し検査工程を行い、良品のみを選別してインターポーザに実装することができる。そのため、カラーセンサの歩留まりが向上する。特に、光センサが演算回路など複雑な構成を含む光電流変換回路部を有する場合、チップ状の光センサに不良が生じる恐れがある。そのため、インターポーザ１００に実装する前に光センサの不良検査が行えることは有効である。さらに、良品の中でも高品質の光センサを選別しインターポーザに実装することでより高品質のカラーセンサも作製することもできる。
【００５７】
また、図７（Ａ）、図７（Ｂ）に、図１（Ａ）、図１（Ｂ）とは異なるカラーセンサの上面図及び断面図を示す。図７（Ａ）が、図１（Ａ）と異なる点は、カラーセンサが、光センサ７０１をインターポーザ１００に実装する点にあり、光センサ７０１は、光電流変換回路部１０２Ｒ、光電流変換回路部１０２Ｇ、光電流変換回路部１０２Ｂを有し、光の入射面に光フィルタ１０３Ｒ、光フィルタ１０３Ｇ、光フィルタ１０３Ｂを具備する構成である。また図７（Ａ）が図１（Ａ）と異なる点は、光フィルタ１０３Ｒ、光フィルタ１０３Ｇ、光フィルタ１０３Ｂは、透光性基板７１４に接して設けられている点にある。
【００５８】
なお図７（Ａ）の上面図が図１（Ａ）と同様な点として、インターポーザ１００には裏面に、外部との電気的接続を行うための電極である端子電極１０４、端子電極１０５、端子電極１０６、端子電極１０７、端子電極１０８が設けられている点にある。また図７（Ａ）の上面図が図１（Ａ）と同様な点として、インターポーザ１００には表面に、端子電極１０４、端子電極１０５、端子電極１０６、端子電極１０７、または端子電極１０８と、光センサ７０１との電気的接続を行うための導電層である配線１０９、配線１１０、配線１１１、配線１１２、配線１１３が設けられている点にある。また図７（Ａ）の上面図が図１（Ａ）と同様な点として、インターポーザ１００には点線１１５で示すように、配線１０９、配線１１０、配線１１１、配線１１２、配線１１３と、端子電極１０４、端子電極１０５、端子電極１０６、端子電極１０７、端子電極１０８とを電気的に接続するための表面と裏面を貫通する開口が複数設けられている点がある。
【００５９】
図７（Ｂ）が、図１（Ｂ）と異なる点は、光センサ７０１は、光電流変換回路部１０２Ｒ、光電流変換回路部１０２Ｇ、光電流変換回路部１０２Ｂと、光フィルタ１０３Ｒ、光フィルタ１０３Ｇ、及び光フィルタ１０３Ｂとの間に透光性基板７１４を具備する点にある。また図７（Ｂ）が図１（Ｂ）と異なる点は、光センサ７０１とインターポーザ１００との間には、固着強度を向上するための樹脂７３０が光電流変換回路部１０２Ｒ、光電流変換回路部１０２Ｇ、光電流変換回路部１０２Ｂ間で隙間なく設けられている点にある。
【００６０】
図１（Ｂ）とは異なり、図７（Ａ）、図７（Ｂ）では樹脂７３０を隙間なく設ける構成とすることにより、固着強度をより向上することができるため好適である。
【００６１】
なお図７（Ｂ）の断面図が図１（Ｂ）と同様な点として、インターポーザ１００は図７（Ｂ）の点線１１５で示すように、表面と裏面とを貫通する開口を複数有しており、配線１０９、配線１１０、配線１１１、配線１１２、配線１１３により、光センサ１０１Ｒ、光センサ１０１Ｇ、光センサ１０１Ｂと、端子電極１０４、端子電極１０５、端子電極１０６、端子電極１０７、端子電極１０８とを電気的に接続している点がある。
【００６２】
次に図８（Ａ）、図８（Ｂ）に、図７（Ａ）、図７（Ｂ）で示した光センサ７０１の構成について説明する。
【００６３】
光センサ７０１には、透光性基板７１４上に光電変換回路部８０１を有する。光電変換回路部８０１上には、光フィルタ１０３Ｒ（図示せず）を通過する光に関する外部との信号の入出力を行うための第１の端子８０２Ａ、第２の端子８０２Ｂ、第３の端子８０２Ｃ、第４の端子８０２Ｄを有する。また光電変換回路部８０１上には、光フィルタ１０３Ｇ（図示せず）を通過する光に関する外部との信号の入出力を行うための第１の端子８０３Ａ、第２の端子８０３Ｂ、第３の端子８０３Ｃ、第４の端子８０３Ｄを有する。また光電変換回路部８０１上には、光フィルタ１０３Ｂ（図示せず）を通過する光に関する外部との信号の入出力を行うための第１の端子８０４Ａ、第２の端子８０４Ｂ、第３の端子８０４Ｃ、第４の端子８０４Ｄを有する。光センサ７０１には、透光性基板７１４側より光が入射され、光電変換回路部８０１で照度に応じた出力信号に変換される。
【００６４】
なお図８（Ａ）では、一例として、１つの光フィルタに対し、４つの端子を有する光センサ、すなわち１２個の端子を有する光センサについて示している。光センサには、１つの光フィルタに応じて高電源電位及び低電源電位が入力される。また光センサからは、電圧値または電流値のアナログ信号が出力信号として出力される、またはバス規格に応じたデジタル信号が入出力される。光センサに入出力される信号の例としては、図３乃至図５で示した通りである。
【００６５】
次に、図８（Ａ）で示した光センサ７０１の構成について図８（Ｂ）を用い、更に詳しく説明する。
【００６６】
次に図８（Ａ）で示した光センサ７０１をインターポーザ１００上に実装した様子について図８（Ｂ）に示す。光フィルタ１０３Ｒ、光フィルタ１０３Ｇ、及び光フィルタ１０３Ｂを有する光センサ７０１を、インターポーザ１００上に配置する。そして図７（Ａ）で示した配線１０９乃至配線１１３（図８（Ｂ）中の点線）により、端子電極１０４乃至端子電極１０８と電気的な接続を取ることができる。
【００６７】
図８（Ｂ）に示す構成によると、インターポーザ１００に実装する際に、光センサ７０１は、異なる光透過性を具備する光フィルタを備えた状態で大面積基板より分断するができるため、分断にかかる工程時間の短縮、及び分断に用いるダイサーなどの加工手段の摩耗を軽減することができる。また複数の光センサを選択してインターポーザ上に実装する際に、選択した光センサの大きさまたは高さのばらつき等の問題をなくすことができるため好適である。
【００６８】
また光センサ内の光電流変換回路部を共通化して、センサに演算回路など複雑な構成を含む光電流変換回路部を有する構成の場合、チップ状の光センサに不良が生じる恐れがある。そのため、インターポーザ１００に実装する前に光センサの不良検査が行えることは有効である。さらに、良品の中でも高品質の光センサを選別しインターポーザに実装することでより高品質のカラーセンサも作製することもできる。
【００６９】
次にカラーセンサの断面図の形態について、図１（Ｂ）で説明した断面図とは異なる形態について、図１０（Ａ）、図１０（Ｂ）、図１０（Ｃ）、図１１（Ａ）、図１１（Ｂ）、図１１（Ｃ）を用いて説明する。
【００７０】
図１０（Ａ）に示すカラーセンサの断面図は、図１（Ｂ）に示した断面図において、光センサ１０１Ｒ、光センサ１０１Ｇ、光センサ１０１Ｂの光電変換素子が設けられる領域に対応する、光フィルタ１０３Ｒ、光フィルタ１０３Ｇ、光フィルタ１０３Ｂ上に一部開口部を残して、遮光層１１６で覆って形成する例である。なお遮光層１１６は、スピンコート法などの塗布法によって形成することができ、その他液滴吐出法、印刷法、ディッピング法、ディスペンサ法、刷毛塗り法、スプレー法、フローコート法などによって形成することもできる。
【００７１】
遮光層１１６は、光センサ１０１Ｒ、光センサ１０１Ｇ、光センサ１０１Ｂが有する光電変換素子へ外部からの不適切な光が照射し、誤作動を生じないように光を遮断することができる。よって、遮光層１１６の開口より入射し、光フィルタとして機能する有彩色の光フィルタ１０３Ｒ、光フィルタ１０３Ｇ、光フィルタ１０３Ｂを透過した光のみを光電変換素子は受光することができるため、カラーセンサの信頼性が向上する。また、光電流変換回路部１０２Ｒ、光電流変換回路部１０２Ｇ、光電流変換回路部１０２Ｂの半導体素子に光が照射されると特性変動が生じる恐れがあるが、遮光層を設けることでそのような不良を防止することができる。
【００７２】
また、図１０（Ｂ）に示すカラーセンサの断面図は、図１０（Ａ）に示した断面図において、光センサ１０１Ｒ、光センサ１０１Ｇ、光センサ１０１Ｂの光電変換素子が設けられる領域に対応して光フィルタ１０３Ｒ、光フィルタ１０３Ｇ、光フィルタ１０３Ｂを形成し、光フィルタ１０３Ｒ、光フィルタ１０３Ｇ、光フィルタ１０３Ｂ上に一部開口部を残して、遮光層１１６で覆って形成する例である。
【００７３】
光フィルタ１０３Ｒ、光フィルタ１０３Ｇ、光フィルタ１０３Ｂは、光センサ１０１Ｒ、光センサ１０１Ｇ、光センサ１０１Ｂの光電変換素子が設けられる領域に対応して設けられるため、光フィルタの小面積化を図ることができる。そのため、光フィルタ１０３Ｒ、光フィルタ１０３Ｇ、光フィルタ１０３Ｂの材料となる透光性樹脂を削減することができ、低コスト化を図ることができる。加えて、光センサ１０１Ｒ、光センサ１０１Ｇ、光センサ１０１Ｂが有する光電変換素子へ外部からの不適切な光が照射し、誤作動を生じないように光を遮断することができる。よって、遮光層１１６の開口より入射し、光フィルタとして機能する有彩色の光フィルタ１０３Ｒ、光フィルタ１０３Ｇ、光フィルタ１０３Ｂを透過した光のみを光電変換素子は受光することができるため、カラーセンサの信頼性が向上する。また、光電流変換回路部１０２Ｒ、光電流変換回路部１０２Ｇ、光電流変換回路部１０２Ｂの半導体素子に光が照射されると特性変動が生じる恐れがあるが、遮光層を設けることでそのような不良を防止することができる。
【００７４】
また、図１０（Ｃ）に示すカラーセンサの断面図は、図１０（Ａ）に示した断面図において、光センサ１０１Ｒ、光センサ１０１Ｇ、光センサ１０１Ｂの光電変換素子が設けられる領域に対応して開口部を設けた遮光層１１６を形成した後に、光フィルタ１０３Ｒ、光フィルタ１０３Ｇ、光フィルタ１０３Ｂを形成する例である。
【００７５】
光フィルタ１０３Ｒ、光フィルタ１０３Ｇ、光フィルタ１０３Ｂは、図１０（Ｂ）と同様に、光センサ１０１Ｒ、光センサ１０１Ｇ、光センサ１０１Ｂの光電変換素子が設けられる領域に対応して設けることができるため、光フィルタの小面積化を図ることができる。そのため、光フィルタ１０３Ｒ、光フィルタ１０３Ｇ、光フィルタ１０３Ｂの材料となる透光性樹脂を削減することができ、低コスト化を図ることができる。加えて、光センサ１０１Ｒ、光センサ１０１Ｇ、光センサ１０１Ｂが有する光電変換素子へ外部からの不適切な光が照射し、誤作動を生じないように光を遮断することができる。よって、光フィルタとして機能する有彩色の光フィルタ１０３Ｒ、光フィルタ１０３Ｇ、光フィルタ１０３Ｂを透過し、遮光層１１６の開口より入射する光のみを光電変換素子は受光することができるため、カラーセンサの信頼性が向上する。また、光電流変換回路部１０２Ｒ、光電流変換回路部１０２Ｇ、光電流変換回路部１０２Ｂの半導体素子に光が照射されると特性変動が生じる恐れがあるが、遮光層を設けることでそのような不良を防止することができる。
【００７６】
以上示した図１０（Ａ）乃至図１０（Ｃ）の構成において、光センサ１０１Ｒ、光センサ１０１Ｇ、光センサ１０１Ｂの光フィルタが接している透光性基板の側面を、裾広がりの曲面を有する形状としてもよい。
【００７７】
図１１（Ａ）に示すカラーセンサの断面図は、光センサ１０１Ｒ、光センサ１０１Ｇ、光センサ１０１Ｂの光フィルタが接している透光性基板１１４Ｒ、透光性基板１１４Ｇ、透光性基板１１４Ｂの側面を、裾広がりの曲面とした例である。
【００７８】
図１１（Ａ）に示すように、光センサ１０１Ｒ、光センサ１０１Ｇ、光センサ１０１Ｂの上部を、光フィルタ１０３Ｒ、光フィルタ１０３Ｇ、光フィルタ１０３Ｂが覆って設けられる構成とすることができるため、光電変換素子へ外部からの不適切な光が照射し、誤作動を生じないように光を遮断することができる。よって、光フィルタとして機能する有彩色の光フィルタ１０３Ｒ、光フィルタ１０３Ｇ、光フィルタ１０３Ｂを透過し、遮光層１１６の開口より入射する光のみを光電変換素子は受光することができるため、カラーセンサの信頼性が向上する。また、光電流変換回路部１０２Ｒ、光電流変換回路部１０２Ｇ、光電流変換回路部１０２Ｂの半導体素子に光が照射されると特性変動が生じる恐れがあるが、遮光層を設けることでそのような不良を防止することができる。
【００７９】
また、図１１（Ｂ）に示すカラーセンサの断面図は、光センサ１０１Ｒ、光センサ１０１Ｇ、光センサ１０１Ｂの光フィルタが接している透光性基板１１４Ｒ、透光性基板１１４Ｇ、透光性基板１１４Ｂの側面を、裾広がりの曲面とし、さらに透光性樹脂層１１７Ｒ、透光性樹脂層１１７Ｇ、透光性樹脂層１１７Ｂで光フィルタを覆った例である。
【００８０】
図１１（Ｂ）に示すように、光センサ１０１Ｒ、光センサ１０１Ｇ、光センサ１０１Ｂの上部を、光フィルタ１０３Ｒ、光フィルタ１０３Ｇ、光フィルタ１０３Ｂが覆って設ける構成とすることができるため、光電変換素子へ外部からの不適切な光が照射し、誤作動を生じないように光を遮断することができる。よって、光フィルタとして機能する有彩色の光フィルタ１０３Ｒ、光フィルタ１０３Ｇ、光フィルタ１０３Ｂを透過し、遮光層１１６の開口より入射する光のみを光電変換素子は受光することができるため、カラーセンサの信頼性が向上する。また、光電流変換回路部１０２Ｒ、光電流変換回路部１０２Ｇ、光電流変換回路部１０２Ｂの半導体素子に光が照射されると特性変動が生じる恐れがあるが、遮光層を設けることでそのような不良を防止することができる。加えて、透光性樹脂層１１７Ｒ、透光性樹脂層１１７Ｇ、透光性樹脂層１１７Ｂを設けることにより、保護層として機能させることができ、衝撃吸収性も向上させ、有彩色の透光性樹脂層の劣化も防止する効果がある。また、衝撃吸収層として機能する透光性樹脂層の膜厚は、光フィルタ１０３Ｒ、光フィルタ１０３Ｇ、光フィルタ１０３Ｂより厚くてもよい。そのため、衝撃吸収層として機能する透光性樹脂層の膜厚を厚く形成することができ、衝撃吸収層として耐衝撃性を向上させることができる。
【００８１】
また、図１１（Ｃ）に示すカラーセンサの断面図は、光センサ１０１Ｒ、光センサ１０１Ｇ、光センサ１０１Ｂの光フィルタが接している透光性基板１１４Ｒ、透光性基板１１４Ｇ、透光性基板１１４Ｂの裾広がりの曲面の側面に、光フィルタを設け、さらに光フィルタ上に光センサ１０１Ｒ、光センサ１０１Ｇ、光センサ１０１Ｂの光電変換素子が設けられる領域に対応して開口部を設けた遮光層１１６Ｒ、遮光層１１６Ｇ、遮光層１１６Ｂを形成し、さらに透光性樹脂層１１７Ｒ、透光性樹脂層１１７Ｇ、透光性樹脂層１１７Ｂで遮光層及び光フィルタを覆った例である。
【００８２】
図１１（Ｃ）に示すように、光センサ１０１Ｒ、光センサ１０１Ｇ、光センサ１０１Ｂの上部を、光フィルタ１０３Ｒ、光フィルタ１０３Ｇ、光フィルタ１０３Ｂが覆う構成及び光電変換素子が設けられる領域に遮光層を設ける構成とすることができるため、光電変換素子へ外部からの不適切な光が照射し、誤作動を生じないように光を遮断することができる。よって、光フィルタとして機能する有彩色の光フィルタ１０３Ｒ、光フィルタ１０３Ｇ、光フィルタ１０３Ｂを透過し、遮光層１１６の開口より入射する光のみを光電変換素子は受光することができるため、カラーセンサの信頼性が向上する。また、光電流変換回路部１０２Ｒ、光電流変換回路部１０２Ｇ、光電流変換回路部１０２Ｂの半導体素子に光が照射されると特性変動が生じる恐れがあるが、遮光層を設けることでそのような不良を防止することができる。加えて、透光性樹脂層１１７Ｒ、透光性樹脂層１１７Ｇ、透光性樹脂層１１７Ｂを設けることにより、保護層として機能させることができ、衝撃吸収性も向上させ、有彩色の透光性樹脂層の劣化も防止する効果がある。また、衝撃吸収層として機能する透光性樹脂層の膜厚は、光フィルタ１０３Ｒ、光フィルタ１０３Ｇ、光フィルタ１０３Ｂより厚くてもよい。そのため、衝撃吸収層として機能する透光性樹脂層の膜厚を厚く形成することができ、衝撃吸収層として耐衝撃性を向上させることができる。
【００８３】
以上説明したように本実施の形態のカラーセンサは、光センサを複数具備することで増加してしまう端子電極数をインターポーザ上で削減することができる。具体的には、高電源電位が入力される端子電極、低電源電位が入力される端子電極をインターポーザ上で共通化することができる。そのため、端子電極の数を大幅に削減することができる。端子電極数を削減することにより、外部機器との接続不良の減少を図ることができるため、歩留まりの向上を図ることができる。また本実施の形態における構成では、複数の光センサをインターポーザ上に設けてカラーセンサとする際、ピンコンパチブルを図ることができる。
【００８４】
なお、本実施の形態において、各々の図で述べた内容は、別の実施の形態で述べた内容に対して、適宜、組み合わせ、又は置き換えなどを自由に行うことができる。
【００８５】
（実施の形態２）
本実施の形態では、上記実施の形態１で説明した光センサの作製方法について一例を示し、説明していく。本実施の形態では、一例として、実施の形態１の図１１（Ｂ）の断面図で説明した光センサについての作製方法について説明するものとする。
【００８６】
図１２（Ａ）に透光性基板１２００上に設けられた光電変換素子層を有する複数の光電流変換回路部（以下、半導体素子層１２０１ａ、１２０１ｂ、１２０１ｃという）を示す。半導体素子層１２０１ａ、１２０１ｂ、１２０１ｃはそれぞれ端子電極１２１５ａ１、１２１５ａ２、１２１５ｂ１、１２１５ｂ２、１２１５ｃ１、１２１５ｃ２を有している。
【００８７】
次に、透光性基板１２００の厚さを研削、研磨処理によって薄くする工程を行う。工程時の透光性基板１２００を固定する固定テープ１２０３に半導体素子層１２０１ａ、１２０１ｂ、１２０１ｃ側を向けて透光性基板１２００を固定し、透光性基板１２００を加工して、厚さの薄い透光性基板１２０２とする（図１２（Ｂ）参照。）。透光性基板１２００が厚さ０．５ｍｍのガラス基板であるとすれば、透光性基板１２０２は、０．２５〜０．３ｍｍ程度に薄型化することが好ましい。透光性基板の厚さを薄く加工することで、透光性基板の分断にかかる工程時間の短縮、及び分断に用いるダイサーなど加工手段の摩耗を軽減することができる。研削処理及び研磨処理は好適に組み合わせて用いることができ、本実施の形態では、研削機により研削した後、研磨機により研磨処理で表面を平坦化する。研磨処理として化学的機械研磨を行ってもよい。
【００８８】
本実施の形態では、大面積基板である透光性基板を分断することによって、複数の光センサをチップ状で取り出す例について示す。分断工程は、一度に行わず、まず、透光性基板１２０２に半導体素子層１２０１ａ、１２０１ｂ、１２０１ｃを分断するための溝１２０６ａ、１２０６ｂ、１２０６ｃ、１２０６ｄをダイサー１２０４のダイシングブレードで形成する（図１２（Ｃ）参照。）。透光性基板１２０５の溝１２０６ａ、１２０６ｂ、１２０６ｃ、１２０６ｄにおいて透光性基板１２０５は意図的に残存させる。残存させる透光性基板１２０５の厚さは、３０μｍ〜１００μｍ（好ましくは３０μｍ〜５０μｍ）程度とすればよい。
【００８９】
次に、溝１２０６ａ、１２０６ｂ、１２０６ｃ、１２０６ｄの形成された透光性基板１２０２上に透光性樹脂層１２１３及び透光性樹脂層１２０７の積層を形成する（図１２（Ｄ）参照。）。透光性樹脂層１２１３、１２０７の材料は、透光性樹脂層形成後の工程において（例えば、インターポーザの実装時）加熱処理を用いる場合はその加熱温度に耐えうる樹脂材料を用いる。積層して設けられる透光性樹脂層の一方は、光フィルタとして機能する有彩色の着色層であり、他方は衝撃吸収層として機能する樹脂層とする。本実施の形態では、透光性樹脂層１２１３を有彩色の着色材料を含む樹脂層で形成する。
【００９０】
衝撃吸収層として機能する透光性樹脂層１２０７を形成すると、光センサ及びカラーセンサに、より耐ストレス性を付与することができる。例えば、本実施の形態で示す透光性樹脂層が設けられた光センサは、約２０Ｎの圧力を加えても破損することなく耐えることができる。
【００９１】
透光性樹脂層としては、ビニル樹脂、エポキシ樹脂、フェノール樹脂、ノボラック樹脂、アクリル樹脂、メラミン樹脂、ウレタン樹脂、シロキサン樹脂等の樹脂材料でなる層を用いることができる。樹脂層の作製方法はスピンコート法などの塗布法を用いることができ、その他液滴吐出法、印刷法、ディッピング法、ディスペンサ法、刷毛塗り法、スプレー法、フローコート法などを用いることもできる。
【００９２】
その後、透光性樹脂層１２１３、１２０７及び透光性基板１２０５を、溝１２０６ａ、１２０６ｂ、１２０６ｃ、１２０６ｄで切断して、複数の光センサに分断（分割）する。本実施の形態では、透光性基板１２０５及び透光性樹脂層１２１３、１２０７を固定テープ１２１１に固定し、透光性基板１２０５側より溝１２０６ａ、１２０６ｂ、１２０６ｃ、１２０６ｄに残存する透光性基板１２０５及び透光性樹脂層１２１３、１２０７を、ダイサー１２０８によって切断する。ダイサー１２０８によって、透光性基板１２０５及び透光性樹脂層１２１３、１２０７は分割され、透光性基板１２０９ａ、１２０９ｂ、１２０９ｃ、透光性樹脂層１２１４ａ、１２１４ｂ、１２１４ｃ、１２１０ａ、１２１０ｂ、１２１０ｃとなる（図１２（Ｅ）参照。）。本実施の形態では、固定テープ１２０３、１２１１として、ダイシングテープを用いる。
【００９３】
溝の形成された透光性基板１２０５及び透光性樹脂層１２１３、１２０７を切断する際は、透光性基板１２０５側でも透光性樹脂層１２１３、１２０７側からでも切断することができる。透光性基板１２０５にアライメント合わせのマーカーを形成する場合は、透光性基板１２０５側よりダイサー等の切断手段を用いて切断すると、切断箇所の正確性を高くすることができる。
【００９４】
以上の工程で、光センサ１２１２ａ、１２１２ｂ、１２１２ｃを形成することができる（図１２（Ｆ）参照。）。透光性樹脂層１２０７及び透光性基板１２０２を切断する切断面の幅を、溝の幅より狭くすることによって、透光性基板側面に、溝に形成された樹脂層を残存させることができる。本実施の形態では、ダイサー１２０４及びダイサー１２０８の幅とは処理領域（ダイサーによって加工される領域）を決定するダイシングブレードの厚さとなる。
【００９５】
切断面の幅ａ１はダイサー１２０４のダイシングブレードの幅ａ１に、溝の幅は、ダイサー１２０８のダイシングブレードの幅ａ２によって制御できるため、ダイサー１２０４のダイシングブレードの幅ａ１よりダイサー１２０８のダイシングブレードの幅ａ２を狭くすればよい。例えば、本実施の形態では、ダイサー１２０４のダイシングブレードの幅ａ１を０．１６ｍｍ、ダイサー１２０８のダイシングブレードの幅ａ２を０．１ｍｍとする。
【００９６】
従って、光センサ１２１２ａ、１２１２ｂ、１２１２ｃにおいて、半導体素子層１２０１ａ、１２０１ｂ、１２０１ｃの設けられていない面及び側面の一部は樹脂層１２１０ａ、１２１０ｂ、１２１０ｃで覆われる構造となる。
【００９７】
透光性基板に形成される溝の形状は加工手段に依存する。本実施の形態ではダイサー１２０４のやや丸みを帯びたダイシングブレードの形状が反映され、溝１２０６ａ、１２０６ｂ、１２０６ｃ、１２０６ｄも図１１（Ｂ）の断面において丸み（曲率を有する）を帯びた形状となっている。ダイシングブレードの形状を矩形とすれば、溝の形状も矩形となり、分断後の光センサの透光性基板の端部も矩形を有する形状とすることができる。
【００９８】
また、基板端部での被覆性を向上させるために、透光性樹脂層を厚くすると好ましい。透光性樹脂層の構造や膜厚、また切断箇所によっても完成する光センサの形状を自由に変化させる（異ならせる）ことができる。
【００９９】
ダイシングブレードの幅の細いダイサーを用いて分断すると、透光性基板の溝の領域を完成した光センサに多く残すこともできる。衝撃吸収材として機能する透光性樹脂層を積層すると、光センサに、より耐ストレス性を付与することができる。
【０１００】
また、本実施の形態では、溝を形成し、溝上に透光性樹脂層を形成するので、溝底面に厚く透光性樹脂層を形成することができる。さらに透光性樹脂層を形成後、透光性樹脂層と透光性基板を積層して切断するため、側面において透光性樹脂層の端部と透光性基板の端部とが一致する。側面において透光性基板の上側の端部が露出しないために、透光性基板の端部の破損や欠けを防止することができる。また、透光性樹脂層を積層により厚く形成すると、光センサの側面において透光性基板の端部と透光性樹脂層の端部との距離を長くすることができるため、より透光性基板端部に与えるダメージを軽減することができる。
【０１０１】
図１２のように各基板に形成され、分断されて作製された複数の光センサをインターポーザ上に実装し、カラーセンサを作製することができる。
【０１０２】
光センサにおいて薄く成形された透光性基板は透光性樹脂層で覆われているため工程上取扱い易く、破損などの不良が生じにくい。よって、より薄型の高性能なカラーセンサを歩留まり良く作製することができる。
【０１０３】
インターポーザに実装される複数の光センサは、自由に選択することができるため、それぞれ含む有彩色の透光性樹脂の色が異なる光センサをインターポーザに実装し、カラーセンサを作製することができる。
【０１０４】
また、インターポーザに実装する際に、光センサに検査工程を行い、良品のみを選別してインターポーザに実装することができるため、作製工程においてカラーセンサの歩留まりが向上する。特に、光センサに増幅回路など複雑な構成を含む半導体素子層を有する構成の場合、チップ状の光センサに不良が生じる恐れがあるため、インターポーザに実装する前に光センサの不良検査が行えることは有益である。
【０１０５】
さらに、本実施の形態の光センサは、透光性基板の半導体素子層の形成面と反対側の一面及び端部（側面）の一部とを少なくとも有彩色の透光性樹脂層で覆う構成である。従って透光性樹脂層が、作製工程、または検査工程において加わる圧力等の外部ストレスからの衝撃吸収層としても機能するため、光センサのキズ、クラックなどの不良を低減し、信頼性の高いカラーセンサを作製することができる。
【０１０６】
分断される半導体素子層として、基板上に光電変換素子及び電界効果トランジスタを形成する方法を、図１３（Ａ）乃至図１３（Ｄ）、図１４（Ａ）乃至図１４（Ｃ）、図１５（Ａ）、図１５（Ｂ）の、断面図を用いて説明する。
【０１０７】
なお透光性基板１３１０として、ガラス基板の一つであるＡＮ１００を用いる。基板上に形成する電界効果トランジスタとしては、薄膜トランジスタを用いることにより、基板上に、光電変換素子と薄膜トランジスタを同一工程で作製することができるため、光センサの量産化がし易いといった利点がある。なお、本実施の形態で示す光センサは、光フィルタ（以下、カラーフィルタという）として機能する透光性樹脂層及び透光性基板を通過して光電変換素子に光を照射されるものである。
【０１０８】
プラズマＣＶＤ法で下地絶縁膜１３１２となる窒素を含む酸化珪素膜（膜厚１００ｎｍ）を形成し、さらに大気にふれることなく、半導体膜例えば水素を含む非晶質珪素膜（膜厚５４ｎｍ）を積層形成する。また、下地絶縁膜１３１２は酸化珪素膜、窒化珪素膜、窒素を含む酸化珪素膜を用いた積層してもよい。例えば、下地絶縁膜１３１２として、酸素を含む窒化珪素膜を５０ｎｍ、さらに窒素を含む酸化珪素膜を１００ｎｍ積層した膜を形成してもよい。なお、窒素を含む酸化珪素膜や窒化珪素膜は、ガラス基板からのアルカリ金属などの不純物拡散を防止するブロッキング層として機能する。
【０１０９】
半導体素子が有する半導体層を形成する材料は、シランやゲルマンに代表される半導体材料ガスを用いて気相成長法やスパッタリング法で作製される非晶質（アモルファス、以下「ＡＳ」ともいう。）半導体、該非晶質半導体を光エネルギーや熱エネルギーを利用して結晶化させた多結晶半導体、或いは微結晶（セミアモルファス若しくはマイクロクリスタルとも呼ばれる。以下「ＳＡＳ」ともいう。）半導体などを用いることができる。半導体層はスパッタ法、ＬＰＣＶＤ法、またはプラズマＣＶＤ法等により成膜することができる。
【０１１０】
微結晶半導体膜は、ギブスの自由エネルギーを考慮すれば非晶質と単結晶の中間的な準安定状態に属するものである。すなわち、自由エネルギー的に安定な第３の状態を有する半導体であって、短距離秩序を持ち格子歪みを有する。柱状または針状結晶が基板表面に対して法線方向に成長している。微結晶半導体の代表例である微結晶シリコンは、そのラマンスペクトルが単結晶シリコンを示す５２０ｃｍ−１よりも低周波数側に、シフトしている。即ち、単結晶シリコンを示す５２０ｃｍ−１とアモルファスシリコンを示す４８０ｃｍ−１の間に微結晶シリコンのラマンスペクトルのピークがある。また、未結合手（ダングリングボンド）を終端するため水素またはハロゲンを少なくとも１原子％またはそれ以上含ませている。さらに、ヘリウム、アルゴン、クリプトン、ネオンなどの希ガス元素を含ませて格子歪みをさらに助長させることで、安定性が増し良好な微結晶半導体膜が得られる。
【０１１１】
この微結晶半導体膜は、周波数が数十ＭＨｚ〜数百ＭＨｚの高周波プラズマＣＶＤ法、または周波数が１ＧＨｚ以上のマイクロ波プラズマＣＶＤ装置により形成することができる。代表的には、ＳｉＨ４、Ｓｉ２Ｈ６、ＳｉＨ２Ｃｌ２、ＳｉＨＣｌ３、ＳｉＣｌ４、ＳｉＦ４などの水素化珪素を水素で希釈して形成することができる。また、水素化珪素及び水素に加え、ヘリウム、アルゴン、クリプトン、ネオンから選ばれた一種または複数種の希ガス元素で希釈して微結晶半導体膜を形成することができる。これらのときの水素化珪素に対して水素の流量比を５倍以上２００倍以下、好ましくは５０倍以上１５０倍以下、更に好ましくは１００倍とする。
【０１１２】
アモルファス半導体としては、代表的には水素化アモルファスシリコン、結晶性半導体としては代表的にはポリシリコンなどがあげられる。ポリシリコン（多結晶シリコン）には、８００℃以上のプロセス温度を経て形成されるポリシリコンを主材料として用いた所謂高温ポリシリコンや、６００℃以下のプロセス温度で形成されるポリシリコンを主材料として用いた所謂低温ポリシリコン、また結晶化を促進する元素などを用いて、非晶質シリコンを結晶化させたポリシリコンなどを含んでいる。もちろん、前述したように、微結晶半導体又は半導体層の一部に結晶相を含む半導体を用いることもできる。
【０１１３】
また、半導体の材料としてはシリコン（Ｓｉ）、ゲルマニウム（Ｇｅ）などの単体のほかＧａＡｓ、ＩｎＰ、ＳｉＣ、ＺｎＳｅ、ＧａＮ、ＳｉＧｅなどのような化合物半導体も用いることができる。また酸化物半導体である酸化亜鉛（ＺｎＯ）、酸化スズ（ＳｎＯ２）なども用いることができ、ＺｎＯを半導体層に用いる場合、ゲート絶縁層をＹ２Ｏ３、Ａｌ２Ｏ３、ＴｉＯ２、それらの積層などを用いるとよく、ゲート電極層、ソース電極層、ドレイン電極層としては、ＩＴＯ、Ａｕ、Ｔｉなどを用いるとよい。また、ＺｎＯにＩｎやＧａなどを添加することもできる。
【０１１４】
半導体層に、結晶性半導体膜を用いる場合、その結晶性半導体膜の作製方法は、種々の方法（レーザ結晶化法、熱結晶化法、またはニッケルなどの結晶化を助長する元素を用いた熱結晶化法等）を用いれば良い。また、ＳＡＳである微結晶半導体をレーザ照射して結晶化し、結晶性を高めることもできる。結晶化を助長する元素を導入しない場合は、非晶質珪素膜にレーザ光を照射する前に、窒素雰囲気下５００℃で１時間加熱することによって非晶質珪素膜の含有水素濃度を１×１０２０ａｔｏｍｓ／ｃｍ３以下にまで放出させる。これは水素を多く含んだ非晶質珪素膜にレーザ光を照射すると非晶質珪素膜が破壊されてしまうからである。
【０１１５】
非晶質半導体膜への金属元素の導入の仕方としては、当該金属元素を非晶質半導体膜の表面又はその内部に存在させ得る手法であれば特に限定はなく、例えばスパッタ法、ＣＶＤ法、プラズマ処理法（プラズマＣＶＤ法も含む）、吸着法、金属塩の溶液を塗布する方法を使用することができる。このうち溶液を用いる方法は簡便であり、金属元素の濃度調整が容易であるという点で有用である。また、このとき非晶質半導体膜の表面の濡れ性を改善し、非晶質半導体膜の表面全体に水溶液を行き渡らせるため、酸素雰囲気中でのＵＶ光の照射、熱酸化法、ヒドロキシラジカルを含むオゾン水又は過酸化水素による処理等により、酸化膜を成膜することが望ましい。
【０１１６】
また、非晶質半導体膜を結晶化し、結晶性半導体膜を形成する結晶化工程で、非晶質半導体膜に結晶化を促進する元素（触媒元素、金属元素とも示す）を添加し、熱処理（５５０℃〜７５０℃で３分〜２４時間）により結晶化を行ってもよい。結晶化を助長（促進）する元素としては、鉄（Ｆｅ）、ニッケル（Ｎｉ）、コバルト（Ｃｏ）、ルテニウム（Ｒｕ）、ロジウム（Ｒｈ）、パラジウム（Ｐｄ）、オスミウム（Ｏｓ）、イリジウム（Ｉｒ）、白金（Ｐｔ）、銅（Ｃｕ）及び金（Ａｕ）から選ばれた一種又は複数種類を用いることができる。
【０１１７】
結晶化を助長する元素を結晶性半導体膜から除去、又は軽減するため、結晶性半導体膜に接して、不純物元素を含む半導体膜を形成し、ゲッタリングシンクとして機能させる。不純物元素としては、ｎ型を付与する不純物元素、ｐ型を付与する不純物元素や希ガス元素などを用いることができ、例えばリン（Ｐ）、窒素（Ｎ）、ヒ素（Ａｓ）、アンチモン（Ｓｂ）、ビスマス（Ｂｉ）、ボロン（Ｂ）、ヘリウム（Ｈｅ）、ネオン（Ｎｅ）、アルゴン（Ａｒ）、Ｋｒ（クリプトン）、Ｘｅ（キセノン）から選ばれた一種または複数種を用いることができる。結晶化を促進する元素を含む結晶性半導体膜に、希ガス元素を含む半導体膜を形成し、熱処理（５５０℃〜７５０℃で３分〜２４時間）を行う。結晶性半導体膜中に含まれる結晶化を促進する元素は、希ガス元素を含む半導体膜中に移動し、結晶性半導体膜中の結晶化を促進する元素は除去、又は軽減される。その後、ゲッタリングシンクとなった希ガス元素を含む半導体膜を除去する。
【０１１８】
非晶質半導体膜の結晶化は、熱処理とレーザ光照射による結晶化を組み合わせてもよく、熱処理やレーザ光照射を単独で、複数回行っても良い。
【０１１９】
また、結晶性半導体膜を、直接基板にプラズマ法により形成しても良い。また、プラズマ法を用いて、結晶性半導体膜を選択的に基板に形成してもよい。
【０１２０】
本実施の形態では、半導体膜として触媒元素を用いた結晶化方法を用いて多結晶珪素膜を形成する。重量換算で１０ｐｐｍのニッケルを含む酢酸ニッケル溶液をスピナーで添加する。なお、溶液を添加する方法に代えてスパッタ法でニッケル元素を全面に散布する方法を用いてもよい。次いで、加熱処理を行い結晶化させて結晶構造を有する半導体膜（ここでは多結晶珪素膜）を形成する。ここでは熱処理（５００℃、１時間）の後、結晶化のための熱処理（５５０℃、４時間）を行って多結晶珪素膜を得る。
【０１２１】
次いで、多結晶珪素膜表面の酸化膜を希フッ酸等で除去する。その後、結晶化率を高め、結晶粒内に残される欠陥を補修するためのレーザ光（ＸｅＣｌ：波長３０８ｎｍ）の照射を大気中、または酸素雰囲気中で行う。
【０１２２】
レーザ光には波長４００ｎｍ以下のエキシマレーザ光や、ＹＡＧレーザの第２高調波又は第３高調波を用いる。ここでは、繰り返し周波数１０〜１０００Ｈｚ程度のパルスレーザ光を用い、当該レーザ光を光学系にて１００〜５００ｍＪ／ｃｍ２に集光し、９０〜９５％のオーバーラップ率をもって照射し、シリコン膜表面を走査させればよい。本実施の形態では、繰り返し周波数３０Ｈｚ、エネルギー密度４７０ｍＪ／ｃｍ２でレーザ光の照射を大気中で行なう。
【０１２３】
なお、大気中、または酸素雰囲気中で行うため、レーザ光の照射により表面に酸化膜が形成される。なお、本実施の形態ではパルスレーザを用いた例を示したが、連続発振のレーザを用いてもよく、半導体膜の結晶化に際し、大粒径に結晶を得るためには、連続発振が可能な固体レーザを用い、基本波の第２高調波〜第４高調波を適用するのが好ましい。代表的には、Ｎｄ：ＹＶＯ４レーザ（基本波１０６４ｎｍ）の第２高調波（５３２ｎｍ）や第３高調波（３５５ｎｍ）を適用すればよい。
【０１２４】
連続発振のレーザを用いる場合には、出力１０Ｗの連続発振のＹＶＯ４レーザから射出されたレーザ光を非線形光学素子により高調波に変換する。また、共振器の中にＹＶＯ４結晶と非線形光学素子を入れて、高調波を射出する方法もある。そして、好ましくは光学系により照射面にて矩形状または楕円形状のレーザ光に成形して、被処理体に照射する。このときのエネルギー密度は０．０１〜１００ＭＷ／ｃｍ２程度（好ましくは０．１〜１０ＭＷ／ｃｍ２）が必要である。そして、１０〜２０００ｃｍ／ｓ程度の速度でレーザ光に対して相対的に半導体膜を移動させて照射すればよい。
【０１２５】
次いで、上記レーザ光の照射により形成された酸化膜に加え、オゾン水で表面を１２０秒処理して合計１〜５ｎｍの酸化膜からなるバリア層を形成する。このバリア層は、結晶化させるために添加した触媒元素、例えばニッケル（Ｎｉ）を膜中から除去するために形成する。ここではオゾン水を用いてバリア層を形成したが、酸素雰囲気下の紫外線の照射で結晶構造を有する半導体膜の表面を酸化する方法や酸素プラズマ処理により結晶構造を有する半導体膜の表面を酸化する方法やプラズマＣＶＤ法やスパッタ法や蒸着法などで１〜１０ｎｍ程度の酸化膜を堆積してバリア層を形成してもよい。また、バリア層を形成する前にレーザ光の照射により形成された酸化膜を除去してもよい。
【０１２６】
次いで、バリア層上にスパッタ法にてゲッタリングサイトとなるアルゴン元素を含む非晶質珪素膜を１０ｎｍ〜４００ｎｍ、ここでは膜厚１００ｎｍで成膜する。ここでは、アルゴン元素を含む非晶質珪素膜は、シリコンターゲットを用いてアルゴンを含む雰囲気下で形成する。プラズマＣＶＤ法を用いてアルゴン元素を含む非晶質珪素膜を形成する場合、成膜条件は、モノシランとアルゴンの流量比（ＳｉＨ４：Ａｒ）を１：９９とし、成膜圧力を６．６６５Ｐａとし、ＲＦパワー密度を０．０８７Ｗ／ｃｍ２とし、成膜温度を３５０℃とする。
【０１２７】
その後、６５０℃に加熱された炉に入れて３分の熱処理を行い、触媒元素を除去（ゲッタリング）する。これにより結晶構造を有する半導体膜中の触媒元素濃度が低減される。炉に代えてランプアニール装置を用いてもよい。
【０１２８】
次いで、バリア層をエッチングストッパとして、ゲッタリングサイトであるアルゴン元素を含む非晶質珪素膜を選択的に除去した後、バリア層を希フッ酸で選択的に除去する。なお、ゲッタリングの際、ニッケルは酸素濃度の高い領域に移動しやすい傾向があるため、酸化膜からなるバリア層をゲッタリング後に除去することが望ましい。
【０１２９】
なお、触媒元素を用いて半導体膜の結晶化を行わない場合には、上述したバリア層の形成、ゲッタリングサイトの形成、ゲッタリングのための熱処理、ゲッタリングサイトの除去、バリア層の除去などの工程は不要である。
【０１３０】
次いで、得られた結晶構造を有する半導体膜（例えば結晶性珪素膜）の表面にオゾン水で薄い酸化膜を形成した後、第１のフォトマスクを用いてレジストからなるマスクを形成し、所望の形状にエッチング処理して島状に分離された半導体層１３３１を形成する（図１３（Ａ）参照。）。半導体層１３３１を形成した後、レジストからなるマスクを除去する。
【０１３１】
次いで、必要があればトランジスタのしきい値電圧を制御するために微量な不純物元素（ホウ素またはリン）のドーピングを行う。ここでは、ジボラン（Ｂ２Ｈ６）を質量分離しないでプラズマ励起したイオンドープ法を用いる。
【０１３２】
次いで、フッ酸を含むエッチャントで酸化膜を除去すると同時に半導体層１３３１の表面を洗浄した後、ゲート絶縁膜１３１３となる絶縁膜を形成する。
【０１３３】
ゲート絶縁膜１３１３は酸化珪素、若しくは酸化珪素と窒化珪素の積層構造で形成すればよい。ゲート絶縁膜１３１３は、プラズマＣＶＤ法や減圧ＣＶＤ法により絶縁膜を堆積することで形成しても良いし、プラズマ処理による固相酸化若しくは固相窒化で形成すると良い。半導体層を、プラズマ処理により酸化又は窒化することにより形成するゲート絶縁膜は、緻密で絶縁耐圧が高く信頼性に優れているためである。例えば、亜酸化窒素（Ｎ２Ｏ）をＡｒで１〜３倍（流量比）に希釈して、１０〜３０Ｐａの圧力にて３〜５ｋＷのマイクロ波（２．４５ＧＨｚ）電力を印加して半導体層の表面を酸化若しくは窒化させる。この処理により１ｎｍ〜１０ｎｍ（好ましくは２ｎｍ〜６ｎｍ）の絶縁膜を形成する。さらに亜酸化窒素（Ｎ２Ｏ）とシラン（ＳｉＨ４）を導入し、１０〜３０Ｐａの圧力にて３〜５ｋＷのマイクロ波（２．４５ＧＨｚ）電力を印加して気相成長法により酸化窒化シリコン膜を形成してゲート絶縁膜を形成する。固相反応と気相成長法による反応を組み合わせることにより界面準位密度が低く絶縁耐圧の優れたゲート絶縁膜を形成することができる。
【０１３４】
また、ゲート絶縁膜１３１３として、二酸化ジルコニウム、酸化ハフニウム、二酸化チタン、五酸化タンタルなどの高誘電率材料を用いても良い。ゲート絶縁膜１３１３に高誘電率材料を用いることにより、ゲートリーク電流を低減することができる。
【０１３５】
本実施の形態では、ゲート絶縁膜１３１３としてプラズマＣＶＤ法により１１５ｎｍの厚さで窒素を含む酸化珪素膜を形成する。
【０１３６】
次いで、ゲート絶縁膜１３１３上に金属膜を形成した後、第２のフォトマスクを用いて、ゲート電極１３３４、配線１３１４及び１３１５、端子電極１３５０を形成する（図１３（Ｂ）参照）。この金属膜として、例えば窒化タンタル及びタングステン（Ｗ）をそれぞれ３０ｎｍ、３７０ｎｍ積層した膜を用いる。
【０１３７】
また、ゲート電極１３３４、配線１３１４及び１３１５、端子電極１３５０として、上記以外にもチタン（Ｔｉ）、タングステン（Ｗ）、タンタル（Ｔａ）、モリブデン（Ｍｏ）、ネオジム（Ｎｄ）、コバルト（Ｃｏ）、ジルコニウム（Ｚｒ）、亜鉛（Ｚｎ）、ルテニウム（Ｒｕ）、ロジウム（Ｒｈ）、パラジウム（Ｐｄ）、オスミウム（Ｏｓ）、イリジウム（Ｉｒ）、白金（Ｐｔ）、アルミニウム（Ａｌ）、金（Ａｕ）、銀（Ａｇ）、銅（Ｃｕ）から選ばれた元素、または前記元素を主成分とする合金材料若しくは化合物材料からなる単層膜、或いは、これらの窒化物、例えば、窒化チタン、窒化タングステン、窒化タンタル、窒化モリブデンからなる単層膜を用いることができる。
【０１３８】
また、ゲート電極１３３４、配線１３１４及び１３１５、端子電極１３５０に可視光に対して透光性を有する透光性の材料を用いることもできる。透光性の導電材料としては、インジウム錫酸化物（ＩＴＯ）、酸化珪素を含むインジウム錫酸化物（ＩＴＳＯ）、有機インジウム、有機スズ、酸化亜鉛等を用いることができる。また、酸化亜鉛（ＺｎＯ）を含むインジウム亜鉛酸化物（ＩＺＯ（Ｉｎｄｉｕｍ  Ｚｉｎｃ  Ｏｘｉｄｅ））、酸化亜鉛（ＺｎＯ）、ＺｎＯにガリウム（Ｇａ）をドープしたもの、酸化スズ（ＳｎＯ２）、酸化タングステンを含むインジウム酸化物、酸化タングステンを含むインジウム亜鉛酸化物、酸化チタンを含むインジウム酸化物、酸化チタンを含むインジウム錫酸化物などを用いてもよい。
【０１３９】
次いで、半導体層１３３１への一導電型を付与する不純物の導入を行って、トランジスタ１３７３のソース領域またはドレイン領域１３３７の形成を行う（図１３（Ｃ）参照）。本実施の形態ではｎチャネル型トランジスタを形成するので、ｎ型を付与する不純物、例えばリン（Ｐ）、砒素（Ａｓ）など半導体層１３３１に導入する。ｐチャネル型トランジスタを形成する場合は、ｐ型を付与する不純物、例えばボロン（Ｂ）を半導体層１３３１に導入すればよい。
【０１４０】
次いで、ＣＶＤ法により酸化珪素膜を含む第１の層間絶縁膜（図示しない）を５０ｎｍ形成した後、それぞれの島状半導体領域に添加された不純物元素を活性化処理する工程を行う。この活性化工程は、ランプ光源を用いたラピッドサーマルアニール法（ＲＴＡ法）、或いはＹＡＧレーザまたはエキシマレーザを裏面から照射する方法、或いは炉を用いた熱処理、或いはこれらの方法のうち、いずれかと組み合わせた方法によって行う。
【０１４１】
次いで、水素及び酸素を含む窒化珪素膜を含む第２の層間絶縁膜１３１６を、例えば１０ｎｍの膜厚で形成する。
【０１４２】
次いで、第２の層間絶縁膜１３１６上に絶縁性材料から成る第３の層間絶縁膜１３１７を形成する（図１３（Ｄ）参照）。第３の層間絶縁膜１３１７はＣＶＤ法で得られる絶縁膜を用いることができる。本実施の形態においては密着性を向上させるため、第３の層間絶縁膜１３１７として、９００ｎｍの膜厚で形成した窒素を含む酸化珪素膜を形成する。
【０１４３】
次に、熱処理（３００〜５５０℃で１〜１２時間の熱処理、例えば窒素雰囲気中４１０℃で１時間）を行い、半導体層を水素化する。この工程は第２の層間絶縁膜１３１６に含まれる水素により半導体層のダングリングボンドを終端させるために行うものである。ゲート絶縁膜１３１３の存在に関係なく半導体層を水素化することができる。
【０１４４】
また第３の層間絶縁膜１３１７として、シロキサンを用いた絶縁膜、及びそれらの積層構造を用いることも可能である。シロキサンは、シリコン（Ｓｉ）と酸素（Ｏ）との結合で骨格構造で構成される。置換基として、少なくとも水素を含む化合物（例えばアルキル基、アリール基）が用いられる。置換基として、フッ素を用いてもよい。または置換基として、少なくとも水素を含む化合物と、フッ素とを用いてもよい。
【０１４５】
第３の層間絶縁膜１３１７としてシロキサンを用いた絶縁膜、及びそれらの積層構造を用いた場合は、第２の層間絶縁膜１３１６を形成後、半導体層を水素化するための熱処理を行い、次に第３の層間絶縁膜１３１７を形成することもできる。
【０１４６】
次いで、第３のフォトマスクを用いてレジストからなるマスクを形成し、第１の層間絶縁膜、第２の層間絶縁膜１３１６及び第３の層間絶縁膜１３１７またはゲート絶縁膜１３１３を選択的にエッチングしてコンタクトホールを形成する。そして、レジストからなるマスクを除去する。
【０１４７】
なお、第３の層間絶縁膜１３１７は必要に応じて形成すればよく、第３の層間絶縁膜１３１７を形成しない場合は、第２の層間絶縁膜１３１６を形成後に第１の層間絶縁膜、第２の層間絶縁膜１３１６及びゲート絶縁膜１３１３を選択的にエッチングしてコンタクトホールを形成する。
【０１４８】
次いで、スパッタ法で金属積層膜を成膜した後、第４のフォトマスクを用いてレジストからなるマスクを形成し、選択的に金属膜をエッチングして、配線１３１９、接続電極１３２０、端子電極１３５１、トランジスタ１３７３のソース電極またはドレイン電極１３４１を形成する。そして、レジストからなるマスクを除去する。なお、本実施の形態の金属膜は、膜厚１００ｎｍのＴｉ膜と、膜厚３５０ｎｍのＳｉを微量に含むＡｌ膜と、膜厚１００ｎｍのＴｉ膜との３層を積層したものとする。
【０１４９】
また配線１３１９、接続電極１３２０、端子電極１３５１、及びトランジスタ１３７３のソース電極又はドレイン電極１３４１を単層の導電膜により形成する場合は、耐熱性及び導電率等の点からチタン膜（Ｔｉ膜）が好ましい。またチタン膜に変えて、タングステン（Ｗ）、タンタル（Ｔａ）、モリブデン（Ｍｏ）、ネオジム（Ｎｄ）、コバルト（Ｃｏ）、ジルコニウム（Ｚｒ）、亜鉛（Ｚｎ）、ルテニウム（Ｒｕ）、ロジウム（Ｒｈ）、パラジウム（Ｐｄ）、オスミウム（Ｏｓ）、イリジウム（Ｉｒ）、白金（Ｐｔ）から選ばれた元素、または前記元素を主成分とする合金材料若しくは化合物材料からなる単層膜、或いは、これらの窒化物、例えば、窒化チタン、窒化タングステン、窒化タンタル、窒化モリブデンからなる単層膜を用いることができる。配線１３１９、接続電極１３２０、端子電極１３５１、及びトランジスタ１３７３のソース電極又はドレイン電極１３４１を単層膜にすることにより、作製工程において成膜回数を減少させることが可能となる。
【０１５０】
以上の工程で、多結晶珪素膜を半導体層として用いたトップゲート型のトランジスタ１３７３を作製することができる。
【０１５１】
本実施の形態では、半導体素子層に含まれる半導体素子として、ｎチャネル型トランジスタを例として示したが、ｐチャネル型トランジスタを用いてもよい。様々な形態の電界効果トランジスタを用いることができ、用いるトランジスタの種類に限定はない。
【０１５２】
本実施の形態では、シングルゲート構造のトランジスタを説明したが、ダブルゲート構造などのマルチゲート構造でもよい。この場合、半導体層の上方、下方にゲート電極層を設ける構造でも良く、半導体層の片側（上方又は下方）にのみ複数ゲート電極層を設ける構造でもよい。
【０１５３】
インクジェットや印刷法を用いて形成したトランジスタなどを用いることができる。これらにより、室温で製造、低真空度で製造、又は大型基板上に製造することができる。また、マスク（レチクル）を用いなくても製造することが可能となるため、トランジスタのレイアウトを容易に変更することができる。さらに、レジストを用いる必要がないので、材料費が安くなり、工程数を削減できる。さらに、必要な部分にのみ膜を付けるため、全面に成膜した後でエッチングする、という製法よりも、材料が無駄にならず、低コストにできる。
【０１５４】
または、有機半導体やカーボンナノチューブを有するトランジスタ等を用いることができる。これらにより、曲げることが可能な基板上にトランジスタを形成することができる。そのため、衝撃に強くできる。
【０１５５】
または、半導体層として、単結晶半導体層を用いた透光性のＳＯＩ構造を有する基板などを用いてトランジスタを形成してもよい。これらにより、特性やサイズや形状などのバラツキが少なく、電流供給能力が高く、サイズの小さいトランジスタを製造することができる。これらのトランジスタを用いると、回路の低消費電力化、又は回路の高集積化を図ることができる。
【０１５６】
本実施の形態の光センサは、薄膜トランジスタを用いて電界効果トランジスタを構成することにより、ガラス基板等の透光性基板上に形成することができる。そのため、光電変換素子を基板上面に形成しても、基板の裏面から透光性基板を透過した光を光電変換素子で受光することが可能になる。
【０１５７】
次いで、後に形成される光電変換層（代表的にはアモルファスシリコン）と反応して合金になりにくい導電性の金属膜（チタン（Ｔｉ）またはモリブデン（Ｍｏ）など）を成膜した後、第５のフォトマスクを用いてレジストからなるマスクを形成し、選択的に導電性の金属膜をエッチングして配線１３１９を覆う保護電極１３１８、保護電極１３４５、保護電極１３４６、及び保護電極１３４８を形成する（図１４（Ａ））。ここではスパッタ法で得られる膜厚２００ｎｍのＴｉ膜を用いる。なお、同様に接続電極１３２０、端子電極１３５１、トランジスタ１３７３のソース電極またはドレイン電極１３４１も導電性の金属膜で覆われる。従って、導電性の金属膜は、これらの電極における２層目のＡｌ膜が露呈されている側面も覆い、導電性の金属膜は光電変換層へのアルミニウム原子の拡散も防止できる。
【０１５８】
ただし、配線１３１９、接続電極１３２０、端子電極１３５１、及びトランジスタ１３７３のソース電極またはドレイン電極１３４１を、単層の導電膜で形成する場合、保護電極１３１８、保護電極１３４５、保護電極１３４６、及び保護電極１３４８は形成しなくてもよい。
【０１５９】
次に第３の層間絶縁膜１３１７上に、ｐ型半導体層１３７１ｐ、ｉ型半導体層１３７１ｉ及びｎ型半導体層１３７１ｎを含む光電変換層１３７１を形成する。
【０１６０】
ｐ型半導体層１３７１ｐは、周期表第１３属の不純物元素、例えばホウ素（Ｂ）を含んだセミアモルファス（微結晶、マイクロクリスタルともいう）シリコン膜をプラズマＣＶＤ法にて成膜して形成すればよい。
【０１６１】
微結晶シリコン膜を形成する方法の一例は、シランガスと水素及び／又は希ガスを混合してグロー放電プラズマにより成膜する方法が挙げられる。シランは水素及び／又は希ガスで１０倍から２０００倍に希釈される。そのため多量の水素及び／又は希ガスが必要とされる。基板の加熱温度は１００℃〜３００℃、好ましくは１２０℃〜２２０℃で行う。微結晶シリコン膜の成長表面を水素で不活性化し、微結晶シリコンの成長を促進するためには１２０℃〜２２０℃で成膜を行うことが好ましい。成膜処理中、活性種であるＳｉＨラジカル、ＳｉＨ２ラジカル、ＳｉＨ３ラジカルは結晶核を基に結晶成長する。また、シラン等のガス中にＧｅＨ４、ＧｅＦ４などの水素化ゲルマニウム、フッ化ゲルマニウムを混合する、あるいはシリコンに炭素又はゲルマニウムを加え、エネルギーバンド幅を調節しても良い。シリコンに炭素を加えた場合、エネルギーバンド幅は広がり、またシリコンにゲルマニウムを加えた場合、エネルギーバンド幅は狭まる。
【０１６２】
また配線１３１９及び保護電極１３１８は光電変換層１３７１の最下層、本実施の形態ではｐ型半導体層１３７１ｐと接している。
【０１６３】
ｐ型半導体層１３７１ｐを形成したら、さらにｉ型半導体層１３７１ｉ及びｎ型半導体層１３７１ｎを順に形成する。これによりｐ型半導体層１３７１ｐ、ｉ型半導体層１３７１ｉ及びｎ型半導体層１３７１ｎを有する光電変換層１３７１が形成される。
【０１６４】
ｉ型半導体層１３７１ｉとしては、例えばプラズマＣＶＤ法で微結晶シリコン膜を形成すればよい。またｎ型半導体層１３７１ｎとしては、周期表第１５属の不純物元素、例えばリン（Ｐ）を含む微結晶シリコン膜を形成してもよいし、微結晶シリコン膜を形成後、周期表第１５属の不純物元素を導入してもよい。
【０１６５】
またｐ型半導体層１３７１ｐ、ｉ型半導体層１３７１ｉ、ｎ型半導体層１３７１ｎとして、微結晶半導体膜だけではなく、アモルファス半導体膜を用いてもよい。また前記の触媒やレーザ結晶化処理により形成される多結晶半導体膜を用いても良い。
【０１６６】
さらには、微結晶シリコン、スマートカット法により形成される単結晶シリコンにて形成される光電変換層は基板面内の特性のばらつきを低減することができる。
【０１６７】
次いで、全面に絶縁性材料（例えば珪素を含む無機絶縁膜）からなる封止層１３２４を厚さ１μｍ〜３０μｍで形成して図１４（Ｂ）の状態を得る。ここでは絶縁性材料膜としてＣＶＤ法により、膜厚１μｍの窒素を含む酸化珪素膜を形成する。ＣＶＤ法による絶縁膜を用いることによって密着性の向上を図っている。
【０１６８】
次いで、封止層１３２４をエッチングして開口部を設けた後、スパッタ法により配線１３７４及び１３７５を形成する。配線１３７４及び１３７５は、チタン膜（Ｔｉ膜）（２００ｎｍ）はスパッタ法により成膜する。
【０１６９】
次いで露出している面を覆って、保護膜１３７７を形成する（図１５（Ａ）参照。）。保護膜１３７７として、本実施の形態では窒化珪素膜を用いる。この保護膜１３７７により、光電変換層１３７１やトランジスタ１３７３に、水分や有機物等の不純物が混入するのを防ぐことができる。
【０１７０】
次いで保護膜１３７７上に、封止膜１３７８を形成する。封止膜１３７８も外部ストレスから半導体素子層を保護する機能を有する。本実施の形態では、封止膜１３７８として、感光性のエポキシ−フェノール系樹脂を用い２０μｍの厚さで形成する。封止膜１３７８としては、エポキシ−フェノール系樹脂であるオームコートを用いる。
【０１７１】
次いで上層の端子電極が下層の配線１３７４、もしくは配線１３７５と電気的に接続される領域の保護膜をエッチングしてコンタクトホールを形成する。
【０１７２】
次いで、封止膜１３７８上に、例えばニッケル（Ｎｉ）ペーストを用い、さらにスパッタ法にてチタン膜（Ｔｉ膜）（１５０ｎｍ）と、ニッケル膜（Ｎｉ膜）（７５０ｎｍ）と、金膜（Ａｕ膜）（５０ｎｍ）との積層膜を形成する。こうして得られる端子電極１２１５ａ１及び端子電極１２１５ａ２の固着強度は５Ｎを超え、端子電極として十分な固着強度を有している。
【０１７３】
以上の工程で、はんだ接続が可能な端子電極１２１５ａ１及び端子電極１２１５ａ２が形成され、図１５（Ｂ）に示す構造が得られる。
【０１７４】
実際には、図１５（Ｂ）の時点で形成された、光電変換素子及びトランジスタ等を含む１つの半導体素子層は、大面積基板上にそれぞれ素子材料を形成されることで大量生産が可能である。１枚の大面積基板（例えば６００ｃｍ×７２０ｃｍ）からは大量の半導体素子層を含む光センサ（例えば２ｍｍ×１．５ｍｍ）を製造することができる。
【０１７５】
半導体素子層が形成された透光性基板１３０９は、さらに端子電極１２１５ａ１、１２１５ａ２の部分にて、はんだ１３６３及び１３６４でインターポーザ１３６０へと実装される例である（図１５（Ｂ）参照。）。なおインターポーザ１３６０上の電極１３６１は、はんだ１３６３で端子電極１２１５ａ１に実装されている。またインターポーザ１３６０の電極１３６２は、はんだ１３６４にて端子電極１２１５ａ２に実装される。
【０１７６】
図１５（Ｂ）に示す光電変換素子において、光電変換層１３７１に入射する光は、透光性基板１３０９及び透光性樹脂層１２１０、１２１４を用いることにより、透光性基板１３０９及び透光性樹脂層１２１０、透光性樹脂層１２１４側から入ることができる。
【０１７７】
本実施の形態において、光センサは、光電変換素子へ照射する光の入射領域に開口、又は透光性材料を用いて形成する透光性領域を有する筐体に設けられてもよい。本実施の形態では、有彩色の透光性樹脂層を透過した光を光電変換素子に検知させるので、有彩色の透光性樹脂層の被形成領域を筐体で覆うことで、外部より透光性樹脂層の被形成領域を透過して光電変換素子へ入射する光を遮断することができる。よって、センサとして光センサの精度を高め、誤差を軽減することができる。
【０１７８】
以上の様な作製方法にて、光センサを作製すれば、単価を安く、かつ歩留まりを向上させることができる。
【０１７９】
透光性基板を分断する前に、透光性基板の厚さを小さくし、分断工程を２段階で行うことで、透光性基板を分断加工する際の切削工具の消耗を低減することが可能となる。透光性基板の大型化、分断する光センサの小型化に伴い、切削工具の処理領域は増加するのでさらに切削工具の消耗は大きくなる。よって、切削工具の消耗を低減することができる本実施の形態の構成は、大面積基板、より小型な光センサにおいて、特に有益である。これにより光センサ及びカラーセンサをより安価に製造することができる。透光性基板の厚さが薄いため、光センサ及びカラーセンサのサイズを薄型化することができる。
【０１８０】
よって、薄型であっても取り扱いやすく、信頼性の高いカラーセンサを提供することができる。本実施の形態において、各々の図で述べた内容は、別の実施の形態で述べた内容に対して、適宜、組み合わせ、又は置き換えなどを自由に行うことができる。そのため、カラーセンサは、光センサを複数具備することで増加してしまう端子数をインターポーザ上で削減することができる。具体的には、高電源電位が入力される端子、低電源電位が入力される端子をインターポーザ上で共通化することができる。そのため、端子電極の数を大幅に削減することができる。端子数を削減することにより、外部機器との接続不良の減少を図ることができるため、歩留まりの向上を図ることができる。また本実施の形態における構成では、複数の光センサをインターポーザ上に設けてカラーセンサとする際、ピンコンパチブルを図ることができる。
【０１８１】
（実施の形態３）
上記実施の形態のカラーセンサにおいて、光センサが有する半導体素子層に含まれる半導体素子として様々な形態の電界効果トランジスタを用いることができる。本実施の形態では、光センサに適用することができる半導体素子として、単結晶半導体層を有する電界効果トランジスタについて詳細に説明する。
【０１８２】
以下、透光性基板上に、単結晶半導体基板より単結晶半導体層を設け、半導体素子層に含まれる半導体素子を形成する方法を図１６及び図１７を用いて説明する。
【０１８３】
図１６（Ａ）に示す単結晶半導体基板１６０８は清浄化されており、その表面から電界で加速されたイオンを所定の深さに照射し、脆弱化層１６１０を形成する。イオンの照射は透光性基板に転置する単結晶半導体層の厚さを考慮して行われる。イオンを照射する際の加速電圧はこのような厚さを考慮して、単結晶半導体基板１６０８に照射されるようにする。本実施の形態では、単結晶半導体基板へイオンを照射し、イオンにより微小な空洞を有するように脆弱化された領域を脆弱化層という。
【０１８４】
単結晶半導体基板１６０８には、市販の単結晶半導体基板を用いることができ、例えば、単結晶シリコン基板、単結晶ゲルマニウム基板、単結晶シリコンゲルマニウム基板など、第１４族元素でなる単結晶半導体基板を用いることができる。また、ガリウムヒ素やインジウムリン等の化合物半導体基板も用いることができる。半導体基板として多結晶半導体基板を用いてもよい。もちろん、単結晶半導体基板は、円形のウエハに限定されるものではなく、様々な形状の単結晶半導体基板を用いることができる。例えば、円形、長方形、五角形、六角形などの多角形の基板を用いることができる。もちろん、市販の円形状の単結晶半導体ウエハを単結晶半導体基板に用いることも可能である。円形状の単結晶半導体ウエハには、シリコンやゲルマニウムなどの半導体ウエハ、ガリウムヒ素やインジウムリンなどの化合物半導体ウエハなどがある。単結晶半導体ウエハの代表例は、単結晶シリコンウエハであり、直径５インチ（１２５ｍｍ）、直径６インチ（１５０ｍｍ）、直径８インチ（２００ｍｍ）、直径１２インチ（３００ｍｍ）サイズ、直径４００ｍｍ、直径４５０ｍｍの円形のウエハを用いることができる。また、長方形の単結晶半導体基板は、市販の円形状の単結晶半導体ウエハを切断することで形成することができる。基板の切断には、ダイサー或いはワイヤソー等の切断装置、レーザ切断、プラズマ切断、電子ビーム切断、その他任意の切断手段を用いることができる。また、基板として薄片化する前の半導体基板製造用のインゴットを、その断面が長方形になるように直方体状に加工し、この直方体状のインゴットを薄片化することでも、長方形状の単結晶半導体基板を製造することができる。また、単結晶半導体基板の厚さは特に限定されないが、単結晶半導体基板を再利用することを考慮すれば、厚い方が１枚の原料ウエハからより多くの単結晶半導体層を形成することができるため、好ましい。市場に流通している単結晶シリコンウエハの厚さは、そのサイズはＳＥＭＩ規格に準じており、例えば直径６インチのウエハは膜厚６２５μｍ、直径８インチのウエハは膜厚７２５μｍ、直径１２インチのウエハは７７５μｍとされている。なお、ＳＥＭＩ規格のウエハの厚さは公差±２５μｍを含んでいる。もちろん、原料となる単結晶半導体基板の厚さはＳＥＭＩ規格に限定されず、インゴットをスライスするときに、その厚さを適宜調節することができる。もちろん、再利用された単結晶半導体基板１６０８を用いるときには、その厚さは、ＳＥＭＩ規格よりも薄くなる。透光性基板上に得られる単結晶半導体層は母体となる半導体基板を選択することによって決定することができる。
【０１８５】
また、単結晶半導体基板１６０８は、作製する半導体素子（本実施の形態においては電界効果トランジスタ）によって、結晶面方位を選択すればよい。例えば、結晶面方位として｛１００｝面、｛１１０｝面など有する単結晶半導体基板を用いることができる。
【０１８６】
本実施の形態は、単結晶半導体基板の所定の深さに水素、ヘリウム、又はフッ素をイオン照射して添加し、その後熱処理を行って表層の単結晶半導体層を剥離するイオン照射剥離法で形成するが、ポーラスシリコン上に単結晶シリコンをエピタキシャル成長させた後、ポーラスシリコン層をウオータージェットで劈開して剥離する方法を適用しても良い。
【０１８７】
単結晶半導体基板１６０８として単結晶シリコン基板を用い、希フッ酸で表面を処理し、自然酸化膜の除去と表面に付着するゴミ等の汚染物も除去して単結晶半導体基板１６０８表面を清浄化する。
【０１８８】
脆弱化層１６１０は、イオンをイオンドーピング法（ＩＤ法と略記する）やイオン注入法（ＩＩ法と略記する）によって照射すればよい。脆弱化層１６１０は水素、ヘリウム若しくはフッ素に代表されるハロゲンのイオンを照射することで形成される。ハロゲン元素としてフッ素イオンを照射する場合にはソースガスとしてＢＦ３を用いれば良い。なお、イオン注入とはイオン化したガスを質量分離して半導体基板に照射する方式をいう。
【０１８９】
例えば、イオン注入法を用いて、イオン化した水素ガスを質量分離し、Ｈ＋のみ、（又はＨ２＋のみ）を選択的に加速して単結晶半導体基板に照射することができる。
【０１９０】
イオンドープ法は、イオン化したガスを質量分離せずに、プラズマ中で複数種のイオン種を作り、それらを加速して単結晶半導体基板に照射する。例えば、Ｈ＋、Ｈ２＋、Ｈ３＋イオンを含む水素では、照射されるイオンは、代表的にＨ３＋イオンが５０％以上、例えばＨ３＋イオンが８０％、他のイオン（Ｈ２＋、Ｈ３＋イオン）が２０％、が一般的である。Ｈ３＋イオンのイオン種のみとして照射することもここではイオンドープとする。
【０１９１】
また、一又は複数の同一の原子から成る質量の異なるイオンを照射してもよい。例えば、水素イオンを照射する場合には、Ｈ＋、Ｈ２＋、Ｈ３＋イオンを含ませると共に、Ｈ３＋イオンの割合を高めておくことが好ましい。水素イオンを照射する場合には、Ｈ＋、Ｈ２＋、Ｈ３＋イオンを含ませると共に、Ｈ３＋イオンの割合を高めておくと照射効率を高めることができ、照射時間を短縮することができる。このような構成とすることで、剥離を容易に行うことができる。
【０１９２】
以下、イオンドーピング法とイオン注入法について詳細に説明する。イオンドーピング法に用いるイオンドーピング装置（ＩＤ装置ともいう）では、プラズマ空間が大きく、大量のイオンを単結晶半導体基板に照射することができる。一方、イオン注入法に用いるイオン注入装置（ＩＩ装置ともいう）は、プラズマから取り出したイオンを質量分析して特定のイオン種だけを半導体基板に打ち込めるという特徴があり、基本的に点ビ−ムをスキャンさせて処理する。
【０１９３】
プラズマ発生方法としては、どちらの装置も、例えば、フィラメントを熱して出てくる熱電子によりプラズマ状態を作っている。しかし、生成される水素イオン（Ｈ＋、Ｈ２＋、Ｈ３＋）が半導体基板に照射される際の水素イオン種の割合は、イオンドーピング法とイオン注入法で大きく異なる。
【０１９４】
Ｈ３＋をより多く照射するという観点からすれば、イオン注入装置よりイオンドーピング装置を用いる方が好ましいといえる。
【０１９５】
単結晶シリコン基板に水素イオンやフッ素イオンのようなハロゲンイオンを照射した場合、添加されたフッ素が、シリコン結晶格子内のシリコン原子をノックアウトする（追い出す）ことによって空白部分を効果的に作り出し、脆弱化層に微小な空洞を作る。この場合、比較的低温の熱処理によって脆弱化層に形成された微小な空洞の体積変化が起こり、脆弱化層に沿って分離することにより薄い単結晶半導体層を形成することができる。フッ素イオンを照射した後に、水素イオンを照射して空洞内に水素を含ませるようにしても良い。単結晶半導体基板から薄い単結晶半導体層を分離するために形成する脆弱化層は、脆弱化層に形成された微小な空洞の体積変化を利用して分離をするので、このようにフッ素イオンや水素イオンの作用を有効利用することが好ましい。
【０１９６】
また、単結晶半導体基板と上記単結晶半導体層と接合する絶縁層との間に、保護層を形成してもよい。保護層は、窒化シリコン層、酸化シリコン層、窒化酸化シリコン層、又は酸化窒化シリコン層から選ばれた一層又は複数の層による積層構造により形成することができる。これらの層は、単結晶半導体基板に脆弱化層が形成される前に単結晶半導体基板上に形成することができる。また、単結晶半導体基板に脆弱化層を形成した後に単結晶半導体基板上に形成してもよい。
【０１９７】
なお、酸化窒化シリコン膜とは、その組成として、窒素よりも酸素の含有量が多いものであって、ラザフォード後方散乱法（ＲＢＳ：Ｒｕｔｈｅｒｆｏｒｄ  Ｂａｃｋｓｃａｔｔｅｒｉｎｇ  Ｓｐｅｃｔｒｏｍｅｔｒｙ）及び水素前方散乱法（ＨＦＳ：Ｈｙｄｒｏｇｅｎ  Ｆｏｒｗａｒｄ  Ｓｃａｔｔｅｒｉｎｇ）を用いて測定した場合に、濃度範囲として酸素が５０〜７０原子％、窒素が０．５〜１５原子％、Ｓｉが２５〜３５原子％、水素が０．１〜１０原子％の範囲で含まれるものをいう。また、窒化酸化シリコン膜とは、その組成として、酸素よりも窒素の含有量が多いものであって、ＲＢＳ及びＨＦＳを用いて測定した場合に、濃度範囲として酸素が５〜３０原子％、窒素が２０〜５５原子％、Ｓｉが２５〜３５原子％、水素が１０〜３０原子％の範囲で含まれるものをいう。但し、酸化窒化シリコンまたは窒化酸化シリコンを構成する原子の合計を１００原子％としたとき、窒素、酸素、Ｓｉ及び水素の含有比率が上記の範囲内に含まれるものとする。
【０１９８】
脆弱化層の形成に当たってはイオンを高ドーズ条件で照射する必要があり、単結晶半導体基板１６０８の表面が粗くなってしまう場合がある。そのためイオンが照射される表面に窒化シリコン膜、窒化酸化シリコン膜、若しくは酸化シリコン膜などによりイオン照射に対する保護層を５０ｎｍ乃至２００ｎｍの厚さで設けておいても良い。
【０１９９】
例えば、単結晶半導体基板１６０８上に保護層としてプラズマＣＶＤ法により酸化窒化シリコン膜（膜厚５ｎｍ〜３００ｎｍ、望ましくは３０ｎｍ〜１５０ｎｍ（例えば５０ｎｍ））と窒化酸化シリコン膜（膜厚５ｎｍ〜１５０ｎｍ、望ましくは１０ｎｍ〜１００ｎｍ（例えば５０ｎｍ））の積層を形成する。一例としては、単結晶半導体基板１６０８上に酸化窒化シリコン膜を膜厚５０ｎｍ形成し、該酸化窒化シリコン膜上に窒化酸化シリコン膜を膜厚５０ｎｍ形成し、積層する。酸化窒化シリコン膜は有機シランガスを用いて化学気相成長法により作製される酸化シリコン膜でもよい。
【０２００】
また、単結晶半導体基板１６０８を脱脂洗浄し、表面の酸化膜を除去して熱酸化を行ってもよい。熱酸化としては通常のドライ酸化でも良いが、酸化雰囲気中にハロゲンを添加した酸化を行うことが好ましい。例えば、酸素に対しＨＣｌを０．５〜１０体積％（好ましくは３体積％）の割合で含む雰囲気中で、７００℃以上の温度で熱処理を行う。好適には９５０℃〜１１００℃の温度で熱酸化を行うと良い。処理時間は０．１〜６時間、好ましくは０．５〜３．５時間とすれば良い。形成される酸化膜の膜厚としては、１０ｎｍ〜１０００ｎｍ（好ましくは５０ｎｍ〜２００ｎｍ）、例えば１００ｎｍの厚さとする。
【０２０１】
ハロゲンを含むものとしてはＨＣｌの他に、ＨＦ、ＮＦ３、ＨＢｒ、Ｃｌ２、ＣｌＦ３、ＢＣｌ３、Ｆ２、Ｂｒ２、ジクロロエチレンなどから選ばれた一種又は複数種を適用することができる。
【０２０２】
このような温度範囲で熱処理を行うことで、ハロゲン元素によるゲッタリング効果を得ることができる。ゲッタリングとしては、特に金属不純物を除去する効果がある。すなわち、塩素の作用により、金属などの不純物が揮発性の塩化物となって気相中へ離脱して除去される。単結晶半導体基板１６０８の表面を化学的機械研磨（ＣＭＰ）処理をしたものに対しては有効である。また、水素は単結晶半導体基板１６０８と形成される絶縁層との界面の欠陥を補償して界面の局在準位密度を低減する作用を奏し、単結晶半導体基板１６０８と絶縁層との界面が不活性化されて電気的特性が安定化する。
【０２０３】
この熱処理により形成される酸化膜中にハロゲンを含ませることができる。ハロゲン元素は１×１０１７／ｃｍ３〜５×１０２０／ｃｍ３の濃度で含まれることにより金属などの不純物を捕獲して単結晶半導体基板１６０８の汚染を防止する保護層としての機能を発現させることができる。
【０２０４】
脆弱化層１６１０を形成する際、加速電圧と全イオン数は、単結晶半導体基板上に堆積した膜の厚さと、目的とする単結晶半導体基板より分離して透光性基板上に転置される単結晶半導体層の膜厚と、照射するイオン種によって調整することができる。
【０２０５】
例えば、イオンドーピング法で原料として水素ガスを用い、加速電圧を４０ｋＶ、全イオン数２×１０１６ｉｏｎｓ／ｃｍ２でイオンを照射して脆弱化層を形成することができる。保護層の膜厚を厚くすれば、同一条件でイオンを照射し脆弱化層を形成した場合、目的とする単結晶半導体基板より分離して透光性基板上に転置（転載）される単結晶半導体層として、膜厚の薄い単結晶半導体層を形成することができる。例えば、イオン種（Ｈ＋、Ｈ２＋、Ｈ３＋イオン）の割合にもよるが、上記条件で脆弱化層を形成するとし、保護層として単結晶半導体基板上に酸化窒化シリコン膜（膜厚５０ｎｍ）と窒化酸化シリコン膜（膜厚５０ｎｍ）を保護層として積層する場合、透光性基板に転置される単結晶半導体層の膜厚は約１２０ｎｍとなり、単結晶半導体基板上に酸化窒化シリコン膜（膜厚１００ｎｍ）と窒化酸化シリコン膜（膜厚５０ｎｍ）を保護層として積層する場合は、透光性基板に転置される単結晶半導体層の膜厚は約７０ｎｍとなる。
【０２０６】
ヘリウム（Ｈｅ）や水素を原料ガスにする場合、加速電圧を１０ｋＶ〜２００ｋＶの範囲で、ドーズ量を１×１０１６ｉｏｎｓ／ｃｍ２〜６×１０１６ｉｏｎｓ／ｃｍ２の範囲で照射し脆弱化層を形成することができる。ヘリウムを原料ガスにすると、質量分離を行わなくてもＨｅ＋イオンを主なイオンとして照射することができる。また、水素を原料ガスとするとＨ３＋イオンやＨ２＋イオンを主なイオンとして照射することができる。イオン種は、プラズマの生成方法、圧力、原料ガス供給量、加速電圧によっても変化する。
【０２０７】
脆弱化層形成の例としては、単結晶半導体基板上に酸化窒化シリコン膜（膜厚５０ｎｍ）、窒化酸化シリコン膜（膜厚５０ｎｍ）、及び酸化シリコン膜（膜厚５０ｎｍ）を保護層として積層し、水素を加速電圧４０ｋＶ、ドーズ量２×１０１６ｉｏｎｓ／ｃｍ２で照射し単結晶半導体基板に脆弱化層を形成する。その後保護層の最上層である該酸化シリコン膜上に接合面を有する絶縁層として酸化シリコン膜（膜厚５０ｎｍ）を形成する。脆弱化層形成の他の例としては、単結晶半導体基板上に酸化シリコン膜（膜厚１００ｎｍ）、及び窒化酸化シリコン膜（膜厚５０ｎｍ）を保護層として積層し、水素を加速電圧４０ｋＶ、ドーズ量２×１０１６ｉｏｎｓ／ｃｍ２で照射し単結晶半導体基板に脆弱化層を形成する。その後保護層の最上層である該窒化酸化シリコン膜上に接合面を有する絶縁層として酸化シリコン膜（膜厚５０ｎｍ）を形成する。なお、上記酸化窒化シリコン膜及び窒化酸化シリコン膜はプラズマＣＶＤ法により形成すればよく、上記酸化シリコン膜は有機シランガスを用いてＣＶＤ法により形成すればよい。
【０２０８】
また、透光性基板と単結晶半導体基板との間に絶縁層を形成してもよい。絶縁層は透光性基板側、あるいは単結晶半導体基板側どちらか一方でもよいし、両方に形成してもよい。接合を形成する面に形成する絶縁層は平滑面を有し親水性表面を形成する。該絶縁層としては、酸化シリコン膜を用いることができる。酸化シリコン膜としては有機シランガスを用いて化学気相成長法により作製される酸化シリコン膜が好ましい。その他に、シランガスを用いて化学気相成長法により作製される酸化シリコン膜を適用することもできる。
【０２０９】
有機シランガスとしては、珪酸エチル（ＴＥＯＳ：化学式Ｓｉ（ＯＣ２Ｈ５）４）、トリメチルシラン（ＴＭＳ：（ＣＨ３）３ＳｉＨ）、テトラメチルシラン（化学式Ｓｉ（ＣＨ３）４）、テトラメチルシクロテトラシロキサン（ＴＭＣＴＳ）、オクタメチルシクロテトラシロキサン（ＯＭＣＴＳ）、ヘキサメチルジシラザン（ＨＭＤＳ）、トリエトキシシラン（ＳｉＨ（ＯＣ２Ｈ５）３）、トリスジメチルアミノシラン（ＳｉＨ（Ｎ（ＣＨ３）２）３）等のシリコン含有化合物を用いることができる。なお、原料ガスに有機シランを用いて化学気相成長法により酸化シリコン層を形成する場合、酸素を付与するガスを混合させることが好ましい。酸素を付与するガスとしては、酸素、亜酸化窒素、二酸化窒素等を用いることができる。さらに、アルゴン、ヘリウム、窒素又は水素等の不活性ガスを混合させてもよい。
【０２１０】
また、接合を形成する面に形成する絶縁層として、モノシラン、ジシラン、又はトリシラン等のシランを原料ガスに用いて化学気相成長法により形成される酸化シリコン膜を適用することもできる。この場合も、酸素を付与するガスや不活性ガス等を混合させることが好ましい。また、単結晶半導体層と接合する絶縁層となる酸化シリコン膜は、塩素を含んでいてもよい。なお、本明細書において、化学気相成長（ＣＶＤ；Ｃｈｅｍｉｃａｌ  Ｖａｐｏｒ  Ｄｅｐｏｓｉｔｉｏｎ）法は、プラズマＣＶＤ法、熱ＣＶＤ法、光ＣＶＤ法を範疇に含む。
【０２１１】
その他、接合を形成する面に形成する絶縁層として、酸化性雰囲気下において熱処理することにより形成される酸化シリコン、酸素ラジカルの反応により成長する酸化シリコン、酸化性の薬液により形成されるケミカルオキサイドなどを適用することもできる。絶縁層として、シロキサン（Ｓｉ−Ｏ−Ｓｉ）結合を含む絶縁層を適用してもよい。また、前記有機シランガスと、酸素ラジカル又は窒素ラジカルとを反応させて絶縁層を形成してもよい。
【０２１２】
絶縁層において、接合を形成する面の表面は、算術平均粗さＲａが０．８ｎｍ未満、二乗平均平方根粗さＲｍｓが０．９ｎｍ未満が望ましく、Ｒａが０．４ｎｍ以下、Ｒｍｓが０．５ｎｍ以下がより望ましく、さらにはＲａが０．３ｎｍ以下、Ｒｍｓが０．４ｎｍ以下がより望ましい。例えば、Ｒａが０．２７ｎｍ、Ｒｍｓが０．３４ｎｍである。本明細書においてＲａは算術平均粗さであり、Ｒｍｓは二乗平均平方根粗さであり、測定範囲は２μｍ２、又は１０μｍ２である。
【０２１３】
透光性基板と単結晶半導体基板とを接合するに際し、接合を形成する面の一方若しくは双方に、好ましくは有機シランを原材料として成膜した酸化シリコン膜でなる絶縁層を設けると強固な接合を形成することができる。
【０２１４】
本実施の形態では、図１６（Ｂ）で示すように透光性基板と接合を形成する面に絶縁層１６０４として酸化シリコン膜を形成する。酸化シリコン膜としては有機シランガスを用いて化学気相成長法により作製される酸化シリコン膜が好ましい。その他に、シランガスを用いて化学気相成長法により作製される酸化シリコン膜を適用することもできる。化学気相成長法による成膜では、単結晶半導体基板に形成した脆弱化層１６１０から脱ガスが起こらない温度として、例えば３５０℃以下（具体的な例としては３００℃）の成膜温度が適用される。また、単結晶半導体基板から単結晶半導体層を剥離する熱処理は、成膜温度よりも高い熱処理温度が適用される。
【０２１５】
透光性基板には、不純物元素の拡散を防止する窒化シリコン膜又は窒化酸化シリコン膜をブロッキング層（バリア層ともいう）として設けてもよい。さらに応力を緩和する作用のある絶縁膜として酸化窒化シリコン膜を組み合わせても良い。
【０２１６】
図１６（Ｃ）は透光性基板１６０１上に設けられたブロッキング層１６０９と単結晶半導体基板１６０８の絶縁層１６０４が形成された面とを密接させ、この両者を接合させる態様を示す。接合を形成する面は、十分に清浄化しておく。透光性基板１６０１上に設けられたブロッキング層１６０９と単結晶半導体基板１６０８の絶縁層１６０４が形成された面は、メガソニック洗浄などによって清浄化すればよい。また、メガソニック洗浄後にオゾン水で洗浄し、有機物の除去と表面の親水性向上を行ってもよい。
【０２１７】
透光性基板１６０１上のブロッキング層１６０９と絶縁層１６０４を対向させて、一箇所を外部から押しつけると、局所的に接合面同士の距離が縮まる事による、ファン・デル・ワールス力の強まりや水素結合の寄与によって、お互いに引きつけ合う。更に、隣接した領域でも対向する透光性基板１６０１上のブロッキング層１６０９と絶縁層１６０４間の距離が縮まるので、ファン・デル・ワールス力が強く作用する領域や水素結合が関与する領域が広がる事によって、接合（ボンディングともいう）が進行し接合面全域に接合が広がる。
【０２１８】
押しつける際に、基板四隅の一ヶ所を１００ｋＰａ〜５０００ｋＰａの圧力で抑えると、接合面同士が近づき、ファン・デル・ワールス力から水素結合へ移行することができる。基板内において一ヶ所の接合面が近接すると、隣接する接合面も近接し水素結合へ移行するため、接合面全域が水素結合へ移行することができる。
【０２１９】
良好な接合を形成するために、表面を活性化しておいても良い。例えば、接合を形成する面に原子ビーム若しくはイオンビームを照射する。原子ビーム若しくはイオンビームを利用する場合には、アルゴン等の不活性ガス中性原子ビーム若しくは不活性ガスイオンビームを用いることができる。その他に、プラズマ照射若しくはラジカル処理を行う。このような表面処理により２００℃乃至４００℃の温度であっても異種材料間の接合を形成することが容易となる。
【０２２０】
また、透光性基板と絶縁層との接合界面の接合強度を向上させるために、加熱処理を行うと好ましい。例えば、オーブンや炉などで７０℃〜３５０℃（例えば２００℃で２時間）の温度条件で熱処理を行う。
【０２２１】
図１６（Ｄ）において、透光性基板１６０１と単結晶半導体基板１６０８を貼り合わせた後、加熱処理を行い脆弱化層１６１０を劈開面として単結晶半導体基板１６０８を透光性基板１６０１から剥離する。例えば、４００℃〜７００℃の熱処理を行うことにより、脆弱化層１６１０に形成された微小な空洞の体積変化が起こり、脆弱化層１６１０に沿って劈開することが可能となる。絶縁層１６０４はブロッキング層１６０９を介して透光性基板１６０１と接合しているので、透光性基板１６０１上には単結晶半導体基板１６０８と同じ結晶性の単結晶半導体層１６０２が残存することとなる。
【０２２２】
４００℃〜７００℃の温度域での熱処理は、前述の接合強度を向上させるための熱処理と同じ装置で連続して行ってもよいし、別の装置で行ってもよい。例えば炉で２００℃２時間熱処理した後に、６００℃近傍まで昇温し２時間保持し、４００℃から室温までの温度域に降温した後炉より取り出す。また、熱処理は室温から昇温してもよい。また、炉で２００℃２時間熱処理した後に、瞬間熱アニール（ＲＴＡ）装置によって６００℃〜７００℃の温度域で、１分間〜３０分間（例えば６００℃７分間、６５０℃７分間）熱処理を行ってもよい。
【０２２３】
４００℃〜７００℃の温度域での熱処理により、絶縁層と透光性基板との接合は水素結合から共有結合に移行し、脆弱化層に添加された元素が析出し圧力が上昇し、単結晶半導体基板より単結晶半導体層を剥離することができる。熱処理を行った後は透光性基板と単結晶半導体基板は、一方が他方に載っている状態であり、大きな力を加えずに透光性基板と単結晶半導体基板を離すことができる。例えば、上方に載っている基板を真空チャックで持ち上げることにより簡単に離すことができる。この際、下側の基板の真空チャックやメカニカルチャックで固定しておくと水平方向のずれがなく透光性基板及び単結晶半導体基板の両基板を離すことができる。
【０２２４】
なお、図１６、図１７においては、単結晶半導体基板１６０８が透光性基板１６０１より小さいサイズの例を示すが、本実施の形態はそれに限定されず、単結晶半導体基板１６０８と透光性基板１６０１が同じサイズであってもよいし、単結晶半導体基板１６０８が透光性基板１６０１より大きいサイズであってもよい。
【０２２５】
図１７は透光性基板側に絶縁層を設けて単結晶半導体層を形成する工程を示す。図１７（Ａ）は保護層１６２１として酸化シリコン膜が形成された単結晶半導体基板１６０８に電界で加速されたイオンを所定の深さに照射し、脆弱化層１６１０を形成する工程を示している。イオンの照射は図１６（Ａ）の場合と同様である。単結晶半導体基板１６０８の表面に保護層１６２１を形成しておくことでイオン照射によって表面がダメージを受け、平坦性が損なわれるのを防ぐことができる。また、保護層１６２１によって、単結晶半導体基板１６０８から形成される単結晶半導体層１６０２に対する不純物の拡散防止効果を発現する。
【０２２６】
図１７（Ｂ）は、ブロッキング層１６０９及び絶縁層１６０４が形成された透光性基板１６０１と単結晶半導体基板１６０８の保護層１６２１が形成された面を密着させて接合を形成する工程を示している。透光性基板１６０１上の絶縁層１６０４と単結晶半導体基板１６０８の保護層１６２１を密着させることにより接合が形成される。
【０２２７】
その後、図１７（Ｃ）で示すように単結晶半導体基板１６０８を剥離する。単結晶半導体層を剥離する熱処理は図１６（Ｄ）の場合と同様にして行う。このようにして図１７（Ｃ）で示す絶縁層を介して単結晶半導体層を有する本実施の形態のＳＯＩ構造の半導体基板を得ることができる。
【０２２８】
また、単結晶半導体基板より分離し、透光性基板に転置された単結晶半導体層は、分離工程およびイオン注入工程によって、結晶欠陥が生じ、また、その表面は平坦性が損なわれ、凹凸が形成されてしまう場合がある。単結晶半導体層を用いて半導体素子としてトランジスタを作製する場合、このような凹凸のある単結晶半導体層の上面に薄く、絶縁耐圧性の高いゲート絶縁層を形成することは困難である。また、単結晶半導体層に結晶欠陥があると、ゲート絶縁層との局在界面準位密度が高くなるなど、トランジスタの性能および信頼性に影響を与える。
【０２２９】
従って単結晶半導体層にレーザ光のような電磁波を照射し、結晶欠陥を低減させることが好ましい。電磁波を照射することによって、単結晶半導体層の少なくとも一部の領域を溶融させ、単結晶半導体層中の結晶欠陥を低減させることができる。なお、電磁波の照射前に単結晶半導体層表面に形成された酸化膜（自然酸化膜、あるいはケミカル酸化膜）を希フッ酸で除去するとよい。
【０２３０】
電磁波は単結晶半導体層に高いエネルギーを供給できるものであればよく、好適にはレーザ光を用いることができる。
【０２３１】
またエネルギーの供給は、高エネルギーを有する粒子を照射などによって単結晶半導体層に衝突させ、主として熱伝導によって行うこともできる。高エネルギーを有する粒子を提供する熱源としては、プラズマを用いることができ、常圧プラズマ、高圧プラズマ、熱プラズマジェット、ガスバーナーなどの炎を用いることができる、又、他の熱源としては電子ビームなどを用いることができる。
【０２３２】
電磁波の波長は、単結晶半導体層に吸収される波長とする。その波長は、電磁波の表皮深さ（ｓｋｉｎ  ｄｅｐｔｈ）などを考慮して決定することができる。例えば、電磁波の波長は１９０ｎｍ〜６００ｎｍを用いることができる。また、電磁波のエネルギーは、電磁波の波長、電磁波の表皮深さ、照射する単結晶半導体層の膜厚などを考慮して決定することができる。
【０２３３】
レーザ光を発振するレーザは、連続発振レーザ、疑似連続発振レーザ及びパルス発振レーザを用いることができる。部分溶融させるためパルス発振レーザが好ましい。例えば、ＫｒＦレーザなどのエキシマレーザ、Ａｒレーザ、Ｋｒレーザなどの気体レーザがある。その他、固体レーザとして、ＹＡＧレーザ、ＹＶＯ４レーザ、ＹＬＦレーザ、ＹＡｌＯ３レーザ、ＧｄＶＯ４レーザ、ＫＧＷレーザ、ＫＹＷレーザ、アレキサンドライトレーザ、Ｔｉ：サファイアレーザ、Ｙ２Ｏ３レーザなどがある。なお、エキシマレーザはパルス発振レーザであるが、ＹＡＧレーザなどの固体レーザには、連続発振レーザにも、疑似連続発振レーザにも、パルス発振レーザにもなるものがある。なお、固体レーザにおいては、基本波の第２高調波〜第５高調波を適用するのが好ましい。また、ＧａＮ、ＧａＡｓ、ＧａＡｌＡｓ、ＩｎＧａＡｓＰ等の半導体レーザも用いることができる。
【０２３４】
また、電磁波のエネルギーを単結晶半導体層に照射できるならば、ランプ光を用いてもよい。例えば、紫外線ランプ、ブラックライト、ハロゲンランプ、メタルハライドランプ、キセノンアークランプ、カーボンアークランプ、高圧ナトリウムランプ、または高圧水銀ランプから射出された光を用いてもよい。上記ランプ光を用いたフラッシュアニールを用いてもよい。ハロゲンランプやキセノンランプなどを好適に用いて行うフラッシュアニールは極短時間の処理でよいため、透光性基板の温度上昇を抑えることができる。
【０２３５】
電磁波の形状や電磁波の進路を調整するため、シャッター、ミラー又はハーフミラー等の反射体、シリンドリカルレンズや凸レンズなどによって構成される光学系が設置されていてもよい。
【０２３６】
なお、電磁波の照射方法は、選択的に電磁波を照射してもよいし、光（電磁波）をＸＹ軸方向に走査して光（電磁波）を照射することができる。この場合、光学系にポリゴンミラーやガルバノミラーを用いることが好ましい。
【０２３７】
電磁波の照射は、大気雰囲気のような酸素を含む雰囲気、または窒素雰囲気のような不活性雰囲気で行うことができる。不活性雰囲気中で電磁波を照射するには、気密性のあるチャンバー内で電磁波を照射し、このチャンバー内の雰囲気を制御すればよい。チャンバーを用いない場合は、電磁波の被照射面に窒素ガスなど不活性ガスを吹き付けることで、窒素雰囲気を形成することもできる。
【０２３８】
さらに、電磁波照射などの高エネルギーを供給され、結晶欠陥を低減された単結晶半導体層表面に研磨処理を行ってもよい。研磨処理によって単結晶半導体層表面の平坦性を高めることができる。
【０２３９】
研磨処理としては、化学的機械研磨（ＣＭＰ）法や液体ジェット研磨法を用いることができる。なお、研磨処理前に単結晶半導体層表面を洗浄し、清浄化する。洗浄は、メガソニック洗浄や２流体ジェット洗浄等を用いればよく、洗浄により単結晶半導体層表面のゴミ等を除去する。また、希フッ酸を用いて単結晶半導体層表面上の自然酸化膜等を除去して単結晶半導体層を露出させると好適である。
【０２４０】
また、電磁波を照射する前にも単結晶半導体層表面に研磨処理（又はエッチング処理）を行ってもよい。
【０２４１】
また、単結晶半導体基板より単結晶半導体層を転載する際、単結晶半導体基板を選択的にエッチングし、形状を加工された複数の単結晶半導体層を、透光性基板に転載してもよい。透光性基板には、複数の島状の単結晶半導体層を形成することができる。予め、単結晶半導体基板で形状を加工して転載するために、単結晶半導体基板の大きさや形状に制限を受けない。そのために大型の透光性基板への単結晶半導体層の転載がより効率よく行うことができる。
【０２４２】
さらに、透光性基板上に貼り合わせられた単結晶半導体層に対して、エッチングを行い、単結晶半導体層の形状を加工、修正し精密に制御してもよい。これにより、半導体素子の単結晶半導体層の形状に加工でき、レジストマスク形成時の露光の回り込みなどによるパターンズレや、転載時の貼り合わせ工程による位置ズレなどによる単結晶半導体層の形成位置の誤差や形状不良を修正することができる。
【０２４３】
従って、透光性基板に所望の形状の複数の単結晶半導体層を、歩留まりよく形成することができる。よって、大面積基板により精密な高性能の半導体素子及び集積回路を有する光センサを高スループットで生産性よく作製することができる。
【０２４４】
また、単結晶半導体基板より単結晶半導体層を分離してから、透光性基板に貼り合わせてもよい。劈開により露出される単結晶半導体層の表面を透光性基板側に向けて貼り合わせてもよいし、劈開により露出される単結晶半導体層の表面とゲート絶縁膜とが接するように、単結晶半導体層を透光性基板上に貼り合わせてもよい。
【０２４５】
本実施の形態において、単結晶半導体基板１６０８として単結晶シリコン基板を適用した場合は、単結晶半導体層１６０２として単結晶シリコン層を得ることが可能である。また、本実施の形態の光センサの製造方法は、プロセス温度を７００℃以下とすることができるため、透光性基板１６０１としてガラス基板を適用することができる。すなわち、従来の薄膜トランジスタと同様にガラス基板上に形成することができ、かつ単結晶シリコン層を半導体層に適用することが可能となる。これらのことにより、高速動作が可能で、サブスレッショルド値が低く、電界効果移動度が高く、低消費電圧で駆動可能など高性能、高信頼性のトランジスタをガラス基板等の透光性基板上に作製することができる。
【０２４６】
本実施の形態は、実施の形態１と適宜組み合わせることができる。
【０２４７】
（実施の形態４）
本実施の形態では、実施の形態２において、単結晶半導体基板より透光性基板へ単結晶半導体層を接合する工程の異なる例を示す。従って、実施の形態２と同一部分又は同様な機能を有する部分の繰り返しの説明は省略する。
【０２４８】
まず、単結晶基板側の処理を説明する。本実施の形態では、単結晶半導体基板を脱脂洗浄し、表面の酸化膜を除去して熱酸化を行う。熱酸化としては、酸化雰囲気中にハロゲンを添加した酸化を行うことが好ましい。例えば、酸素に対しＨＣｌを０．５〜１０体積％（好ましくは３体積％）の割合で含む雰囲気中で、７００℃以上の温度で熱処理を行う。好適には９５０℃〜１１００℃の温度で熱酸化を行うと良い。処理時間は０．１〜６時間、好ましくは０．５〜３．５時間とすれば良い。形成される酸化膜の膜厚としては、１０ｎｍ〜１０００ｎｍ（好ましくは５０ｎｍ〜２００ｎｍ）、例えば１００ｎｍの厚さとする。
【０２４９】
ハロゲンを含むものとしてはＨＣｌの他に、ＨＦ、ＮＦ３、ＨＢｒ、Ｃｌ２、ＣｌＦ３、ＢＣｌ３、Ｆ２、Ｂｒ２などから選ばれた一種又は複数種を適用することができる。
【０２５０】
このような温度範囲で熱処理を行うことで、ハロゲン元素によるゲッタリング効果を得ることができる。ゲッタリングとしては、特に金属不純物を除去する効果がある。すなわち、塩素の作用により、金属などの不純物が揮発性の塩化物となって気相中へ離脱して除去される。単結晶半導体基板の表面を化学的機械研磨（ＣＭＰ）処理をしたものに対しては有効である。また、水素は単結晶半導体基板と、透光性基板に形成される絶縁層との界面の欠陥を補償して界面の局在準位密度を低減する作用を奏し、単結晶半導体基板と絶縁層との界面が不活性化されて電気的特性が安定化する。
【０２５１】
この熱処理により形成される酸化膜中にハロゲンを含ませることができる。ハロゲン元素は１×１０１７／ｃｍ３〜５×１０２０／ｃｍ３の濃度で含まれることにより金属などの不純物を捕獲して単結晶半導体基板の汚染を防止する保護層としての機能を発現させることができる。
【０２５２】
単結晶半導体基板にイオンを導入し、脆弱化層を形成する。脆弱化層が形成される領域の深さは、導入されるイオンの加速エネルギーと入射角によって調節することができる。加速エネルギーは加速電圧、ドーズ量などにより調節できる。
【０２５３】
イオンの導入の際に用いるガスとしては、水素ガス、希ガス等があるが、本実施の形態では水素ガスを用いることが好ましい。イオンドーピング法で水素ガスを用いた場合、生成するイオン種は、Ｈ＋、Ｈ２＋及びＨ３＋であるが、Ｈ３＋が最も多く導入されることが好ましい。Ｈ３＋はＨ＋、Ｈ２＋よりもイオンの導入効率がよく、導入時間の短縮を図ることができる。また、後の工程において脆弱化層に亀裂が生じやすくなる。
【０２５４】
次に、透光性基板側の処理を説明する。まず透光性基板の表面を洗浄する。洗浄は、塩酸過水（ＨＰＭ）、硫酸過水（ＳＰＭ）、アンモニア過水（ＡＰＭ）、希フッ酸（ＤＨＦ）等を用いて超音波洗浄を行えばよく、本実施の形態では、塩酸過水を用いて超音波洗浄を行う。
【０２５５】
次に、洗浄によって表面のゴミ等の不純物などを除去された透光性基板にプラズマ処理による平坦化処理を行う。本実施の形態では、プラズマ処理は真空チャンバー内でアルゴン（Ａｒ）ガスなどの不活性ガスを用い、被処理物である透光性基板にバイアス電圧を印加してプラズマ状態として行う。不活性ガスとともに、酸素（Ｏ２）ガス、窒素（Ｎ２）ガスを導入してもよい。
【０２５６】
透光性基板を陰極方向とし、プラズマ中のＡｒの陽イオンを陰極方向に加速し、透光性基板に衝突させる。Ａｒの陽イオンの衝突によって透光性基板表面がスパッタエッチングされ、透光性基板表面の凸部をエッチングし、透光性基板の表面を平坦化することができる。反応ガスは、透光性基板表面のスパッタエッチングによって生じる欠陥を補修する効果がある。
【０２５７】
次に、透光性基板上に絶縁層を形成する。本実施の形態では、シリコン系の絶縁層以外の絶縁層である酸化アルミニウムを主成分とする酸化膜を用いる。酸化アルミニウムを主成分とする酸化膜とは、当該酸化膜に含まれる成分の合計を１００重量％とするときに、酸化アルミニウムを１０重量％以上含む酸化膜をいう。他にも、絶縁層としては、酸化アルミニウムを主成分とし、酸化マグネシウムと酸化ストロンチウムの一方又は両方が含まれる膜を適用することができる。また、窒素を含む酸化アルミニウムを用いてもよい。
【０２５８】
絶縁層は、スパッタリング法により形成することができる。スパッタリング法に用いるターゲットとしては、例えば、アルミニウムを含む金属又は酸化アルミニウム等の金属酸化物を用いることができる。なお、ターゲットの材料は、形成する膜に応じて適宜選択すればよい。
【０２５９】
ターゲットとして金属を用いる場合には、反応ガス（例えば、酸素）を導入しながらスパッタすること（反応性スパッタリング法）により、絶縁層を形成する。金属としては、アルミニウムの他に、マグネシウム（Ｍｇ）、アルミニウムとマグネシウムを含む合金、アルミニウムとストロンチウム（Ｓｒ）を含む合金、アルミニウムとマグネシウムとストロンチウムを含む合金を用いることができる。この場合、スパッタリングは直流（ＤＣ）電源又は高周波（ＲＦ）電源を用いて行えばよい。
【０２６０】
ターゲットとして金属酸化物を用いる場合には、高周波（ＲＦ）電源を用いてスパッタすること（ＲＦスパッタリング法）により、絶縁層を形成する。金属酸化物としては、酸化アルミニウムの他に、酸化マグネシウム、酸化ストロンチウム、アルミニウムとマグネシウムを含有する酸化物、アルミニウムとストロンチウムを含有する酸化物、アルミニウムとマグネシウムとストロンチウムを含有する酸化物を用いることができる。
【０２６１】
他にも、バイアススパッタリング法を用いて、絶縁層を形成してもよい。バイアススパッタリング法を用いると、膜の堆積と表面の平坦化を両方行うことができる。
【０２６２】
アルミニウムを主成分とする酸化膜は透光性基板に含まれる可動イオンや水分等の不純物が、後に透光性基板上に形成される単結晶半導体膜に拡散することを防ぐことができる。
【０２６３】
次に、単結晶半導体基板の表面と透光性基板の表面とを対向させ、単結晶半導体基板と絶縁層とをボンディングする。単結晶半導体基板と透光性基板上に形成された絶縁層の表面とを密着させることにより接合が形成される。
【０２６４】
なお、単結晶半導体基板と透光性基板をボンディングさせる前に、透光性基板上に形成された絶縁層の表面処理を行うことが好ましい。
【０２６５】
次に、実施の形態２と同様に、加熱処理を行い脆弱化層にて分離（劈開）することにより、透光性基板上に絶縁層を介して単結晶半導体層を形成することができる。
【０２６６】
透光性基板上に設けられた単結晶半導体層を用いて半導体素子層を形成することができる。
【０２６７】
次に、分離された単結晶半導体基板を繰り返し利用する工程（半導体基板再生処理）について説明する。
【０２６８】
まず、分離された単結晶半導体基板を取り出す。エッジロールオフの影響により、単結晶半導体基板の端部において透光性基板との貼り合わせが十分に行われない場合がある。その結果、端部において単結晶半導体基板は脆弱化層にて分離されず、絶縁層等が残存する場合がある。
【０２６９】
単結晶半導体基板の端部における残渣部分を除去する。残渣部分は、ウェットエッチング処理を行うことにより除去することができる。具体的には、フッ化水素酸とフッ化アンモニウムと界面活性剤を含む混合溶液（例えば、ステラケミファ社製、商品名：ＬＡＬ５００）をエッチャントとして用いてウェットエッチングを行う。
【０２７０】
また、水素イオンが導入された脆弱化層は、ＴＭＡＨ（Ｔｅｔｒａ  Ｍｅｔｈｙｌ  Ａｍｍｏｎｉｕｍ  Ｈｙｄｒｏｘｉｄｅ、テトラメチルアンモニウムヒドロキシド）に代表される有機アルカリ系水溶液を用いてウェットエッチングすることにより、除去することができる。このような処理を行うことにより、単結晶半導体基板の端部における残渣物による段差が緩和される。
【０２７１】
次に、単結晶半導体基板をハロゲン雰囲気中で酸化することにより、酸化膜を形成し、その後当該酸化膜を除去する。ハロゲンとしては塩化水素（ＨＣｌ）を用いることができる。こうすることでハロゲン元素によるゲッタリング効果を得ることができる。ゲッタリングとしては、特に金属不純物を除去する効果がある。すなわち、塩素の作用により、金属などの不純物が揮発性の塩化物となって気相中へ離脱して除去される。
【０２７２】
次に、単結晶半導体基板に研磨処理としてＣＭＰ処理を行う。その結果、単結晶半導体基板の端部における段差を除去し、単結晶半導体基板の表面を平坦にすることができる。その後、得られた単結晶半導体基板を母体ウエハーとして再度利用する。
【０２７３】
本実施の形態で示したように、単結晶半導体基板の再生処理工程により単結晶半導体基板を繰り返し利用することによって、低コスト化を図ることができる。また、本実施の形態で示した単結晶半導体基板の再生処理工程を用いることにより、単結晶半導体基板を繰り返し利用した場合であっても、単結晶半導体基板の表面を十分に平坦化することができるため、単結晶半導体基板と透光性基板との密着性を向上させ、貼り合わせ不良を低減することができる。
【０２７４】
なお、本実施の形態において、各々の図で述べた内容は、別の実施の形態で述べた内容に対して、適宜、組み合わせ、又は置き換えなどを自由に行うことができる。そのため、カラーセンサは、光センサを複数具備することで増加してしまう端子数をインターポーザ上で削減することができる。具体的には、高電源電位が入力される端子、低電源電位が入力される端子をインターポーザ上で共通化することができる。そのため、端子電極の数を大幅に削減することができる。端子数を削減することにより、外部機器との接続不良の減少を図ることができるため、歩留まりの向上を図ることができる。また本実施の形態における構成では、複数の光センサをインターポーザ上に設けてカラーセンサとする際、ピンコンパチブルを図ることができる。
【０２７５】
（実施の形態５）
本実施の形態では、上記実施の形態により得られたカラーセンサを含む様々な電子機器の例について説明する。電子機器として、コンピュータ、ディスプレイ、携帯電話、テレビジョン装置などが挙げられる。それらの電子機器の具体例を図１８（Ａ）乃至（Ｃ）、図１９（Ａ）（Ｂ）、図２０、及び図２１（Ａ）（Ｂ）に示す。
【０２７６】
図１８（Ａ）乃至図１８（Ｃ）は携帯電話であり、図１８（Ａ）は、本体（Ａ）１８０１、本体（Ｂ）１８０２、筐体１８０３、操作キー１８０４、音声出力部１８０６、音声入力部１８０５、回路基板１８０７、表示パネル（Ａ）１８０８、表示パネル（Ｂ）１８０９、蝶番１８１０、透光性材料部１８１１、カラーセンサ１８１２を有している。
【０２７７】
カラーセンサ１８１２は透光性材料部１８１１を透過した光を色要素毎に検知し、検知した外部光の照度に合わせて表示パネル（Ａ）１８０８及び表示パネル（Ｂ）１８０９の輝度コントロールや、色調節を行う。これにより携帯電話の消費電流を抑え、且つ外部環境の色味に応じて最適化された表示を行うことができる。
【０２７８】
なお色要素とは、一例としては赤（Ｒ）、緑（Ｇ）、青（Ｂ）であり、光センサが具備する光フィルタの光透過特性を調整すればよい。
【０２７９】
図１８（Ｂ）及び図１８（Ｃ）に携帯電話の別の例を示す。図１８（Ｂ）において、本体１８２１、筐体１８２２、表示パネル１８２３、操作キー１８２４、音声出力部１８２５、音声入力部１８２６、カラーセンサ１８２７を示し、図１８（Ｃ）において、図１８（Ｂ）での構成に加えてカラーセンサ１８２８を示している。
【０２８０】
図１８（Ｂ）に示す携帯電話では、本体１８２１に設けられたカラーセンサ１８２７により外部の光を色要素毎に検知することにより表示パネル１８２３及び操作キー１８２４の輝度を制御し、外部環境の色味に応じて最適化された表示を行うことが可能である。
【０２８１】
また図１８（Ｃ）に示す携帯電話では、図１８（Ａ）の構成に加えて、本体１８２１の内部にカラーセンサ１８２８を設けている。カラーセンサ１８２８により、表示パネル１８２３に設けられているバックライトの輝度を制御し、外部環境の色味に応じて最適化された表示を行うことが可能である。特にバックライトを赤（Ｒ）、緑（Ｇ）、青（Ｂ）の３色のＬＥＤで構成することで表示の色味を調整している場合には、カラーセンサによるバックライトの調光を行うことにより、画質の向上を図ることができる。
【０２８２】
図１９に示す液晶パネル１８６２は、筐体１８６１Ａ、バックライト１８５３の間にあり、基板１８５１ａ及び基板１８５１ｂに挟まれた液晶層１８５２、偏光フィルタ１８５２ａ及び偏光フィルタ１８５２ｂ等を有している。また筐体１８６１Ａにはカラーセンサ１８５４Ａが付設されている。またバックライトの背後には制御回路基板１８６１Ｂが設けられており、制御回路基板１８６１Ｂにはカラーセンサ１８５４Ｂが付設されている。
【０２８３】
カラーセンサ１８５４Ａは外部光を色要素毎に検知し、その情報がフィードバックされて液晶パネル１８６２の輝度補正、及びビデオデータの色度補正が行う。またカラーセンサ１８５４Ｂはバックライト１８５３の光を色要素毎に検知し、検知した外部光の照度に合わせてバックライトの制御を行う。カラーセンサによるバックライトの調光を行うことにより、画質の向上を図ることができる。
【０２８４】
図２０（Ａ）はコンピュータであり、本体１８３１、筐体１８３２、表示部１８３３、キーボード１８３４、外部接続ポート１８３５、ポインティングデバイス１８３６等を含む。
【０２８５】
また図２０（Ｂ）は表示装置の例であるテレビジョン装置であり、筐体１８４１、支持台１８４２、表示部１８４３などによって構成されている。
【０２８６】
図２０（Ａ）のコンピュータに設けられる表示部１８３３、及び図２０（Ｂ）に示す表示装置の表示部１８４３は、図１９で示すように、内部にカラーセンサ１８５４Ｂを具備する制御回路基板１８６１Ｂ、バックライト１８５３、基板上にカラーセンサ１８５４Ａが設けられた液晶パネル１８６２を有する。なお、液晶パネルの基板上に設けられるカラーセンサ１８５４Ａには、筐体に設けられた導光部を介して筐体の外部光を検出する構成としてもよい。
【０２８７】
図２１（Ａ）及び図２１（Ｂ）は、上記実施の形態によるカラーセンサ２１１０を含むカメラ、例えばデジタルカメラの例を示す図である。図２１（Ａ）は、デジタルカメラの前面方向から見た斜視図、図２１（Ｂ）は、後面方向から見た斜視図である。図２１（Ａ）において、デジタルカメラには、リリースボタン２１０１、メインスイッチ２１０２、ファインダ窓２１０３、フラッシュ２１０４、レンズ２１０５、鏡胴２１０６、筺体２１０７、カラーセンサ２１１０が備えられている。
【０２８８】
また、図２１（Ｂ）において、ファインダ接眼窓２１１１、モニタ２１１２、操作ボタン２１１３ａ、２１１３ｂが備えられている。
【０２８９】
リリースボタン２１０１は、半分の位置まで押下されると、焦点調整機構および露出調整機構が作動し、最下部まで押下されるとシャッターが開く。
【０２９０】
メインスイッチ２１０２は、押下又は回転によりデジタルカメラの電源のオン、オフを切り替える。
【０２９１】
ファインダ窓２１０３は、デジタルカメラの前面のレンズ２１０５の上部に配置されており、図２１（Ｂ）に示すファインダ接眼窓２１１１から撮影する範囲やピントの位置を確認するための装置である。
【０２９２】
フラッシュ２１０４は、デジタルカメラの前面上部に配置され、被写体輝度が低いときに、リリースボタンが押下されてシャッターが開くと同時に補助光を照射する。
【０２９３】
レンズ２１０５は、デジタルカメラの正面に配置されている。レンズは、フォーカシングレンズ、ズームレンズ等により構成され、図示しないシャッター及び絞りと共に撮影光学系を構成する。また、レンズの後方には、ＣＣＤ（Ｃｈａｒｇｅ  Ｃｏｕｐｌｅｄ  Ｄｅｖｉｃｅ）等の撮像素子が設けられている。
【０２９４】
鏡胴２１０６は、フォーカシングレンズ、ズームレンズ等のピントを合わせるためにレンズの位置を移動するものであり、撮影時には、鏡胴を繰り出すことにより、レンズ２１０５を手前に移動させる。また、携帯時は、レンズ２１０５を沈銅させてコンパクトにする。なお、本実施の形態においては、鏡胴を繰り出すことにより被写体をズーム撮影することができる構造としているが、この構造に限定されるものではなく、筺体２１０７内での撮影光学系の構成により鏡胴を繰り出さずともズーム撮影が可能なデジタルカメラでもよい。
【０２９５】
ファインダ接眼窓２１１１は、デジタルカメラの後面上部に設けられており、撮影する範囲やピントの位置を確認する際に接眼するために設けられた窓である。
【０２９６】
操作ボタン２１１３は、デジタルカメラの後面に設けられた各種機能ボタンであり、セットアップボタン、メニューボタン、ディスプレイボタン、機能ボタン、選択ボタン等により構成されている。
【０２９７】
上記実施の形態で述べたカラーセンサ２１１０を図２１（Ａ）及び図２１（Ｂ）に示すカメラに組み込むと、カラーセンサ２１１０が光の有無及び外部光の色要素毎の強度の検知をすることができ、これによりカメラの露出調整及び色調整等を行うことができる。上記実施の形態で述べたカラーセンサは、薄型なため、実装しても装置を小型化することができる。カラーセンサのような部品の小型化は、携帯用電子機器に利用する場合に特に有用である。
【０２９８】
また上記実施の形態で述べたカラーセンサはその他の電子機器、例えばプロジェクションテレビ、ナビゲーションシステム等に応用することが可能である。すなわち光を検出する必要のあるものであればいかなるものにも用いることが可能である。
【０２９９】
なお、本実施の形態において、各々の図で述べた内容は、別の実施の形態で述べた内容に対して、適宜、組み合わせ、又は置き換えなどを自由に行うことができる。そのため、カラーセンサは、光センサを複数具備することで増加してしまう端子数をインターポーザ上で削減することができる。具体的には、高電源電位が入力される端子、低電源電位が入力される端子をインターポーザ上で共通化することができる。そのため、端子電極の数を大幅に削減することができる。端子数を削減することにより、外部機器との接続不良の減少を図ることができるため、歩留まりの向上を図ることができる。また本実施の形態における構成では、複数の光センサをインターポーザ上に設けてカラーセンサとする際、ピンコンパチブルを図ることができる。
【符号の説明】
【０３００】
１００    インターポーザ
１０１    半導体素子層
１０４    端子電極
１０５    端子電極
１０６    端子電極
１０７    端子電極
１０８    端子電極
１０９    配線
１１０    配線
１１１    配線
１１２    配線
１１３    配線
１１５    点線
１１６    遮光層
１５１    素子層
２０１    光電変換回路部
２１１    光電流変換回路
２１２    配線層
２１３    光電変換素子
３００    光センサ
３０１    光電変換素子
３０２    対数圧縮回路
３０３    温度補正電圧生成回路
３０４    温度補正演算回路
３０５    回路部
４００    光センサ
４０１    内部抵抗
５００    光センサ
５０１    光電変換素子
５０２    ＡＤ変換回路
５０３    定電圧回路
５０４    発振回路
５０５    Ｉ２Ｃインターフェース回路
５０６    回路部
６０１    端子電極
６０２    端子電極
６０３    端子電極
６０４    端子電極
６０５    端子電極
６０６    端子電極
６０７    端子電極
６０８    端子電極
６０９    配線
６１０    配線
６１１    配線
６１２    配線
６１３    配線
６１４    配線
６１５    配線
６１６    配線
７０１    光センサ
７１４    透光性基板
７３０    樹脂
８０１    光電変換回路部
１０１Ｂ    光センサ
１０１Ｇ    光センサ
１０１Ｒ    光センサ
１０２Ｂ    光電流変換回路部
１０２Ｇ    光電流変換回路部
１０２Ｒ    光電流変換回路部
１０３Ｂ    光フィルタ
１０３Ｇ    光フィルタ
１０３Ｒ    光フィルタ
１１４Ｂ    透光性基板
１１４Ｇ    透光性基板
１１４Ｒ    透光性基板
１１６Ｂ    遮光層
１１６Ｇ    遮光層
１１６Ｒ    遮光層
１１７Ｂ    透光性樹脂層
１１７Ｇ    透光性樹脂層
１１７Ｒ    透光性樹脂層
１２００    透光性基板
１２０２    透光性基板
１２０３    固定テープ
１２０４    ダイサー
１２０５    透光性基板
１２０７    透光性樹脂層
１２０８    ダイサー
１２１０    透光性樹脂層
１２１１    固定テープ
１２１３    透光性樹脂層
１２１４    透光性樹脂層
１３０Ｂ    樹脂
１３０Ｇ    樹脂
１３０Ｒ    樹脂
１３０９    透光性基板
１３１０    透光性基板
１３１２    下地絶縁膜
１３１３    ゲート絶縁膜
１３１４    配線
１３１６    層間絶縁膜
１３１７    層間絶縁膜
１３１８    保護電極
１３１９    配線
１３２０    接続電極
１３２４    封止層
１３３１    半導体層
１３３４    ゲート電極
１３３７    ドレイン領域
１３４１    ドレイン電極
１３４５    保護電極
１３４６    保護電極
１３４８    保護電極
１３５０    端子電極
１３５１    端子電極
１３６０    インターポーザ
１３６１    電極
１３６２    電極
１３７１    光電変換層
１３７１ｉ    ｉ型半導体層
１３７１ｎ    ｎ型半導体層
１３７１ｐ    ｐ型半導体層
１３７３    トランジスタ
１３７４    配線
１３７５    配線
１３７７    保護膜
１３７８    封止膜
１６０１    透光性基板
１６０２    単結晶半導体層
１６０４    絶縁層
１６０８    単結晶半導体基板
１６０９    ブロッキング層
１６１０    脆弱化層
１６２１    保護層
１８０１    本体（Ａ）
１８０２    本体（Ｂ）
１８０３    筐体
１８０４    操作キー
１８０５    音声出力部
１８０６    音声入力部
１８０７    回路基板
１８０８    表示パネル（Ａ）
１８０９    表示パネル（Ｂ）
１８１１    透光性材料部
１８１２    センサ
１８１２    カラーセンサ
１８１０    蝶番
１８２１    本体
１８２２    筐体
１８２３    表示パネル
１８２４    操作キー
１８２５    音声出力部
１８２６    音声入力部
１８２７    カラーセンサ
１８２８    カラーセンサ
１８３１    本体
１８３２    筐体
１８３３    表示部
１８３４    キーボード
１８３５    外部接続ポート
１８３６    ポインティングデバイス
１８４１    筐体
１８４２    支持台
１８４３    表示部
１８５２    液晶層
１８５３    バックライト
１８５４Ａ    カラーセンサ
１８５４Ｂ    カラーセンサ
１８６２    液晶パネル
２０２Ａ    端子
２０２Ｂ    端子
２０２Ｃ    端子
２０２Ｄ    端子
２１０１    リリースボタン
２１０２    メインスイッチ
２１０３    ファインダ窓
２１０４    フラッシュ
２１０５    レンズ
２１０６    鏡胴
２１０７    筺体
２１１０    カラーセンサ
２１１１    ファインダ接眼窓
２１１２    モニタ
２１１３    操作ボタン
２２０１Ａ    配線
２２０１Ｂ    配線
２２０１Ｃ    配線
２２０１Ｄ    配線
２２０１Ｅ    配線
２２０２Ａ    電極
２２０２Ｂ    電極
２２０２Ｃ    電極
２２０２Ｄ    電極
２２０２Ｅ    電極
８０２Ａ    端子
８０２Ｂ    端子
８０２Ｃ    端子
８０２Ｄ    端子
８０３Ａ    端子
８０３Ｂ    端子
８０３Ｃ    端子
８０３Ｄ    端子
８０４Ａ    端子
８０４Ｂ    端子
８０４Ｃ    端子
８０４Ｄ    端子
１０１２Ｂ    オームコート
１２１５ａ１    端子電極
１２１５ａ２    端子電極
１２０１ａ    半導体素子層
１２０６ａ    溝
１２０９ａ    透光性基板
１２１０ａ    樹脂層
１２１２ａ    光センサ
１２１４ａ    透光性樹脂層
１８５１ａ    基板
１８５１ｂ    基板
１８５２ａ    偏光フィルタ
１８５２ｂ    偏光フィルタ
１８６１Ａ    筐体
１８６１Ｂ    制御回路基板
２１１３ａ    操作ボタン
【図１】
2010041043.tif 000003
【図２】
2010041043.tif 000004
【図３】
2010041043.tif 000005
【図４】
2010041043.tif 000006
【図５】
2010041043.tif 000007
【図６】
2010041043.tif 000008
【図７】
2010041043.tif 000009
【図８】
2010041043.tif 000010
【図９】
2010041043.tif 000011
【図１０】
2010041043.tif 000012
【図１１】
2010041043.tif 000013
【図１２】
2010041043.tif 000014
【図１３】
2010041043.tif 000015
【図１４】
2010041043.tif 000016
【図１５】
2010041043.tif 000017
【図１６】
2010041043.tif 000018
【図１７】
2010041043.tif 000019
【図１８】
2010041043.tif 000020
【図１９】
2010041043.tif 000021
【図２０】
2010041043.tif 000022
【図２１】
2010041043.tif 000023
【図２２】
2010041043.tif 000024